(57)【特許請求の範囲】
【請求項１】
ＡｒＦエキシマレーザ光が適用されるフォトマスクを作製するために用いられるフォトマスクブランクであって、
透光性基板上に位相シフター膜および遮光膜をこの順に有し、
前記遮光膜は、前記透光性基板に近い側から裏面反射防止層、遮光層および表面反射防止層が順に積層され、
前記遮光層は、クロムおよび窒素を含み、クロムの含有量が５０ａｔｍ％以上であり、
前記表面反射防止層および裏面反射防止層は、クロム、窒素、酸素および炭素を含む材料からなるアモルファス構造であり、
前記表面反射防止層および裏面反射防止層は、クロムの含有量が４０ａｔｍ％以下であり、裏面反射防止層の窒素と酸素の合計含有量が表面反射防止層の窒素と酸素の合計含有量よりも少なく、
前記遮光膜全体の膜厚が６０ｎｍ以下であり、
前記遮光層と表面反射防止層の膜厚比は、１．０：２．０〜１．０：７．０であり、
遮光層の膜厚は、裏面反射防止層の膜厚の１５％以下であるフォトマスクブランク。
【請求項２】
前記表面反射防止層のクロムの含有量が３０〜４０ａｔｍ％、窒素と酸素の含有量の合計が５０〜６０ａｔｍ％である、請求項１に記載のフォトマスクブランク。
【請求項３】
前記表面反射防止層は、クロムターゲットを用いてＣＯ２ガスを含む混合ガス中で、メタルモードから反応モードへの移行が始まる付近の条件、または反応モードよりの条件でＤＣスパッタすることによって形成される、請求項１または２に記載のフォトマスクブランク。
【請求項４】
前記表面反射防止層の表面粗さは、Ｒａにおいて０．５０ｎｍ以下である、請求項１ないし３のいずれかに記載のフォトマスクブランク。
【請求項５】
前記裏面反射防止層の膜厚は、前記表面反射防止層の膜厚よりも厚い、請求項１ないし４のいずれかに記載のフォトマスクブランク。
【請求項６】
前記裏面反射防止層のクロムの含有量が３０〜４０ａｔｍ％、窒素と酸素の含有量の合計が４０〜５５ａｔｍ％である、請求項１ないし５のいずれかに記載のフォトマスクブランク。
【請求項７】
前記遮光膜上にレジスト膜を有する、請求項１ないし６のいずれかに記載のフォトマスクブランク。
【請求項８】
請求項１ないし７のいずれかに記載のフォトマスクブランクを用いて作製されるフォトマスク。
【請求項９】
請求項８に記載のフォトマスクを用いて半導体基板上にパターン転写を行う半導体集積回路の製造方法。
【発明の詳細な説明】
【技術分野】
【０００１】
本発明は、フォトマスクブランク、フォトマスクおよびフォトマスクブランクの製造方法に関する。
【背景技術】
【０００２】
一般に、ＬＳＩ等の高密度半導体集積回路、ＣＣＤ（電荷結合素子）やＬＣＤ（液晶表示素子）用のカラーフィルター、磁気ヘッド等の製造工程では、フォトマスクを使ったフォトリソグラフィー技術を用いて微細加工が行われている。【０００３】
この微細加工には、石英ガラス、アルミノシリケートガラス等の透光性基板の上に、一般的にはクロム膜等の金属薄膜からなる遮光膜をスパッタまたは真空蒸着等で形成したフォトマスクブランクの遮光膜を所定のパターンに形成したフォトマスクが用いられている。【０００４】
このフォトマスクブランクより作製されたフォトマスクは、フォトマスクブランク上に形成されたレジスト膜に対し、所望のパターン露光を施す露光工程、フォトマスクブランク上に形成されたレジスト膜に対し所望のパターン露光を施した後に現像液を供給して、現像液に可溶なレジスト膜の部位を溶解し、レジストパターンを形成する現像工程、得られたレジストパターンをマスクとして、硝酸セリウムアンモニウムと過塩素酸の混合水溶液からなるエッチング液を用いたウェットエッチング、塩素ガスを用いたドライエッチング等のエッチングによって、レジストパターンの形成されていない遮光膜が露出した部位を除去し、所定のマスクパターンを透光性基板上に形成するエッチング工程、および、残存したレジストパターンを剥離除去する剥離除去工程を経て製造される。【０００５】
遮光膜をエッチング工程においてパターニングする間、その遮光膜上に形成されているレジストパターンは十分な膜厚で残っていなければならないが、レジスト膜厚を厚くすると、特に微細なパターンを形成する場合、アスペクト比が大きくなり、パターン倒れなどの問題が生じる。そこで、フォトマスクに形成されるマスクパターンを微細化するためには、フォトマスクブランクに形成されたレジスト膜を薄膜化する必要がある。【０００６】
この点について、日本国特許公開公報２００７−３３４７０号（特許文献１）には、遮光膜の膜厚を１００ｎｍ以下とし、高いエッチング速度を有するクロム系化合物の膜厚が７０％以上を占める構成とすることで、エッチング時間を短縮し、レジストの薄膜化を実現するフォトマスクブランクが開示されている。具体的には、特許文献１には、透光性基板上に、半透明膜、ＣｒＯＮ膜、Ｃｒ膜およびＣｒＯＮ膜が積層され、上記ＣｒＯＮ膜の膜厚が７０％以上を占めるフォトマスクブランクが開示されている。【０００７】
しかしながら、上記ＣｒＯＮ膜は波長４５０ｎｍでの単位膜厚当りの光学濃度を設定しているに過ぎず、ＡｒＦエキシマレーザ光以下の露光光について最適化されていない。特に超高ＮＡリソグラフィでは、フォトマスクへの光入射角度が浅くなるため、微細化されたマスクパターン自身が転写像に陰をつくる（シャドウイング）問題が発生する。遮光膜が厚い場合、シャドウイングによる光量低下（コントラスト悪化）の影響が大きい。また断面形状もバラツキ易く、シャドウイングと合わせてＣＤ(Critical Dimension)転写精度を悪化する要因となる。
【特許文献１】特許公開公報２００７−３３４７０号
【発明の開示】
【発明が解決しようとする課題】
【０００８】
上記状況の下、微細なマスクパターンが形成できるフォトマスクブランクが求められている。また、遮光膜上に形成されるレジスト膜を薄く形成でき、結果的にパターン倒れが生じにくく転写精度の良いフォトマスクブランクが求められている。具体的には、レジストパターン倒れを防止するために、レジスト膜が薄膜化されレジストパターンのアスペクト比が低減されることによって、ｈｐ４５ｎｍ、ｈｐ３２ｎｍ以降の世代に求められる解像性を有するフォトマスクが求められている。【０００９】
フォトマスクブランクにおいてレジスト膜を薄膜化するためには、遮光膜のエッチング時間（ＥＴ）を短くする、すなわち遮光膜の構成を変更する必要がある。
エッチング時間（ＥＴ）は、エッチング速度（ＥＲ）、遮光膜の膜厚（ｄ）および遮光膜パターンの断面角度調整時間（オーバーエッチング時間）（ＯＥＴ）によって決定される。これらの関係は以下のとおりである。
ＥＴ＝ｄ／ＥＲ＋ＯＥＴ
＝ＣＥＴ＋ＯＥＴ・・・（１）
式（１）中、「ＣＥＴ」は、クリアエッチング（ジャストエッチング）時間であり、モニターパターン（一般に数ｍｍ角の大きな抜きパターン）のエッチングが基板または位相シフター膜等の下層膜に達する時間である。【００１０】
したがって、エッチング速度（ＥＲ）の高速化、遮光膜膜厚（ｄ）の薄膜化、オーバーエッチング時間（ＯＥＴ）の短縮化等を図ることによって、エッチング時間（ＥＴ）の短い遮光膜を有するフォトマスクブランクが求められている。【００１１】
オーバーエッチング時間（ＯＥＴ）を短縮するためには、ローディングによる断面形状バラツキを低減する必要があるが、エッチング速度（ＥＲ）が速すぎるとオーバーエッチング中にＵｎｄｅｒ−ｃｕｔが発生し、他方、エッチング速度（ＥＲ）が遅すぎるとエッチング時間（ＥＴ）長くなってしまう。そこで、縦方向のエッチング速度（各層のエッチング速度）が制御され、結果的に、オーバーエッチング時間（ＯＥＴ）を短縮できる、フォトマスクブランクが求められている。【００１２】
エッチング速度（ＥＲ）の高速化するためには、通常、金属の含有率を低くする必要がある。しかしながら、金属の含有率を低く抑えると、単位膜厚当たりの光学濃度が低下してしまい、結果的に、遮光膜が所定の光学濃度を得るために必要な膜厚が大きくなってしまう。そこで、エッチング速度（ＥＲ）は高速であり、かつ、比較的薄い膜厚で充分な光学濃度を有する遮光膜を有するフォトマスクブランクが求められている。【００１３】
また、たとえば意図していないエッチング（たとえばＵｎｄｅｒ−ｃｕｔ）等を防止することによって、エッチングした後の遮光膜の断面の角度がパターン密度によらず基板に対して垂直に形成され、さらには、エッチングした後の遮光膜の断面が滑らかな形状に形成されるフォトマスクブランクが求められている。【００１４】
特に、レジストパターンをマスクにして下層のＣｒ系（含有金属の主成分がＣｒ）の膜をエッチングする場合には、レジストはＯ２を含むエッチングに対して耐性が低いため、レジスト膜べりが大きく、精度よくエッチングができない。このため、薄膜レジストに対応できるエッチング時間の短いＣｒ系膜を有するフォトマスクブランクが要求される。
【課題を解決するための手段】
【００１５】
[１]  ＡｒＦエキシマレーザ光が適用されるフォトマスクを作製するために用いられるフォトマスクブランクであって、
透光性基板上に、多層構造の薄膜を有し、
前記薄膜の最上層は、クロムと、窒素、酸素および炭素のうち少なくとも一つとを含む材料からなるアモルファス構造であるフォトマスクブランク。
[２]  前記薄膜の最上層の表面粗さは、Ｒａにおいて０．５０ｎｍ以下である、[１]に記載のフォトマスクブランク。
[３]  前記薄膜の最上層は、クロムの含有量が５０ａｔｍ％以下、窒素と酸素の含有量の合計が４０ａｔｍ％以上である、[１]または[２]に記載のフォトマスクブランク。
[４]  前記薄膜は、前記透光性基板に近い側から裏面反射防止層、遮光層および表面反射防止層が順に積層された遮光膜を有し、
表面反射防止層が前記薄膜の最上層である、[１]ないし[３]のいずれかに記載のフォトマスクブランク。
[５]  前記裏面反射防止層が、クロムと、窒素、酸素および炭素のうち少なくとも一つとを含む材料からなるアモルファス構造である、[４]に記載のフォトマスクブランク。
[６]  前記遮光膜における遮光層の膜厚は、遮光膜全体の膜厚の３０％以下である、[４]または[５]に記載のフォトマスクブランク。
[７]  前記遮光膜における遮光層の膜厚は、裏面反射防止層の膜厚の４０％以下である、[４]ないし[６]のいずれかに記載のフォトマスクブランク。
[８]  前記薄膜は、遮光膜とエッチングマスク膜とを有し、
エッチングマスク膜が前記薄膜の最上層である、[１]ないし[３] のいずれかに記載のフォトマスクブランク。
[９]  前記薄膜は、位相シフター膜と遮光膜とを有し、
位相シフター膜が透光性基板と遮光膜との間に配置されている、[１]ないし[８]のいずれかに記載のフォトマスクブランク。
[１０]  [１]ないし[９]のいずれかに記載のフォトマスクブランクを用いて作製されるフォトマスク。【００１６】
本明細書において、「薄膜」は遮光膜を含み、任意にエッチングマスク膜、位相シフター膜等を含む膜を意味する。
また、本発明のフォトマスクブランクには、レジスト膜が形成されたフォトマスクブランクもレジスト膜が形成されていないフォトマスクブランクも含まれる。したがって、本明細書の「薄膜」は、フォトマスクブランクにレジスト膜が形成されているか否かに拘わらず、レジスト膜を含むものではない。
【発明の効果】
【００１７】
本発明の好ましい態様に係るフォトマスクブランクの遮光膜の薄膜化が可能であり、それによってクリアエッチング時間（ＣＥＴ）が短縮されると共に、オーバーエッチング時間（ＯＥＴ）も短縮される。特に、本発明の好ましい態様に係るフォトマスクブランクは、複数層（特に３層）構造の遮光膜において、Ｃｒ等の金属の含有率の高い遮光層（吸収層）を設けることによって遮光膜の薄膜化が可能となり、クリアエッチング時間（ＣＥＴ）とオーバーエッチング時間（ＯＥＴ）を短縮できる。【００１８】
また、本発明の好ましい態様に係るフォトマスクブランクは、高いエッチング速度（ＥＲ）の金属（たとえばＣｒ）含有膜（反射防止層）と低いエッチング速度（ＥＲ）の金属含有膜（吸収層）とを組み合わせること、さらには、高いエッチング速度（ＥＲ）の層と低いエッチング速度（ＥＲ）の層との膜厚を所定のバランスにすると共に、低いエッチング速度（ＥＲ）の層を所定位置に配置することによって、オーバーエッチング時間（ＯＥＴ）を短縮できる。【００１９】
本発明の好ましい態様に係るフォトマスクブランクは、クリアエッチング時間（ＣＥＴ）、オーバーエッチング時間（ＯＥＴ）または両者を短縮できることによって、遮光膜上に形成されるレジストを薄くすることができる。これによって、本発明の好ましい態様に係るフォトマスクブランクは、パターン倒れ等の問題が生じにくくなり、微細なマスクパターンが形成できる。
また、本発明の好ましい態様に係るフォトマスクブランクは、金属含有量の異なる複数の層を所定の膜厚で積層する構造を有することによって、遮光膜全体としてエッチング速度（ＥＲ）は高速であり、かつ、所定の膜厚で充分な光学濃度を有する遮光膜を有するフォトマスクブランクを提供できる。
【図面の簡単な説明】
【００２０】
【図１】実施例１で製造したフォトマスクブランクの模式図である。
【図２】実施例２で製造したフォトマスクブランクの模式図である。
【図３】ＤＣスパッタにおいて、プラズマが形成された状態における電圧とガス流量との関係を示すグラフである。
【符号の説明】
【００２１】
１  表面反射防止層
２  遮光層
３  裏面反射防止層
５  位相シフター膜
１０  透光性基板
【発明を実施するための最良の形態】
【００２２】
１  第１の態様    
本発明の第１の態様のフォトマスクブランクは、
ＡｒＦエキシマレーザ光が適用されるフォトマスクを作製するために用いられるフォトマスクブランクであって、
透光性基板上に、多層構造の薄膜を有し、
前記薄膜の最上層は、クロムと、窒素、酸素および炭素のうち少なくとも一つとを含む材料からなるアモルファス構造であるフォトマスクブランクである。【００２３】
１．１  透光性基板
透光性基板は透光性を有する基板であれば特に限定されないが、石英ガラス基板、アルミノシリケートガラス基板、フッ化カルシウム基板、フッ化マグネシウム基板等を用いることができる。これらの中でも、石英ガラス基板は平坦度および平滑度が高く、フォトマスクを使用して半導体基板上へのパターン転写を行う場合、転写パターンの歪みが生じにくく高精度のパターン転写が行えるため好ましい。【００２４】
１．２  薄膜
本発明の第１の態様のフォトマスクブランクの薄膜は遮光膜を含み、任意にエッチングマスク膜、位相シフター膜等を含む膜を意味する。当該薄膜は、フォトマスクブランクにレジスト膜が形成されているか否かに拘わらず、レジスト膜を含むものではない。
したがって、薄膜の構成としては、たとえば、(1)Ｃｒ系遮光膜からなる膜、(2) 位相シフター膜とＣｒ系遮光膜とからなる膜、(3)遮光膜とＣｒ系エッチングマスク膜とからなる膜、 (4) 位相シフター膜とエッチングストッパー膜と遮光膜とＣｒ系エッチングマスク膜とからなる膜が挙げられる。【００２５】
本発明の第１の態様のフォトマスクブランクにおいて、薄膜の最上層は、クロムと、窒素、酸素および炭素のうち少なくとも一つとを含む材料からなるアモルファス構造である。
したがって、薄膜がＣｒ系遮光膜からなるフォトマスクブランクでは、遮光膜の最上層がアモルファス構造である。
薄膜が位相シフター膜とＣｒ系遮光膜とがこの順に設けられた膜からなるフォトマスクブランクでは、遮光膜の最上層がアモルファス構造である。
薄膜が遮光膜とＣｒ系エッチングマスク膜とがこの順に設けられた膜からなるフォトマスクブランクでは、薄膜の最上層であるエッチングマスク膜がアモルファス構造である。
薄膜が位相シフター膜とエッチングストッパー膜と遮光膜とＣｒ系エッチングマスク膜とがこの順に設けられた膜からなるフォトマスクブランクでは、薄膜の最上層であるエッチングマスク膜がアモルファス構造である。【００２６】
１．２．１  Ｃｒ系遮光膜
本発明の第１の態様のフォトマスクブランクの薄膜がＣｒ系遮光膜を含む場合について説明する。
上記Ｃｒ系遮光膜は、透光性基板に近い側から裏面反射防止層、遮光層および表面反射防止層が順に積層された積層構造を有することが好ましい。遮光膜は、裏面反射防止層、遮光層および表面反射防止層という少なくとも３層を有すればよく、さらに１層以上の層を有してもよい。
裏面反射防止層は、遮光膜を形成する層の中で、遮光層の下側（透光性基板に近い側）に設けられる層である。裏面反射防止層は、遮光膜の遮光性およびエッチング特性を制御する他、反射防止機能や位相シフター膜等との密着性を制御する構成とすること好ましい。裏面反射防止層は、遮光膜が形成された側とは反対側の透光性基板から入射される露光光が、裏面反射防止層により露光光源側に反射して転写特性に影響のない程度に裏面反射率を抑える程度であればよく、ＡｒＦエキシマレーザ光の波長に対して４０％以下、好ましくは３０％以下、さらに好ましくは２０％以下が望ましい。
遮光層は、遮光膜を形成する層の中で、裏面反射防止層と表面反射防止層との間に設けられる層である。遮光層は、遮光膜の遮光性およびエッチング特性を制御する。また、多層膜中で最も高い遮光性を有する層であることが好ましい。
表面反射防止層は、遮光膜を形成する層の中で、遮光層の上側（透光性基板に遠い側）に設けられる層である。表面反射防止層は、遮光膜の遮光性およびエッチング特性を制御する他、フォトマスクブランクやフォトマスクにおける洗浄に対する耐薬性を制御する構成とすることが好ましい。また、表面反射防止層は、フォトマスクとして用いた場合に、半導体基板等の被転写物からの反射光が再び被転写物に戻ってパターン精度を悪化させることを防止する効果を奏するものであり、表面反射率は、ＡｒＦエキシマレーザ光の波長に対して３０％以下、好ましくは２５％以下、さらに好ましくは２０％以下が望ましい。【００２７】
表面反射防止層は、クロムと、窒素、酸素および炭素のうち少なくとも一つとを含む材料からなるアモルファス構造を有することが好ましく、さらに裏面反射防止層もアモルファス構造を有することが好ましい。【００２８】
アモルファスは反応面積が大きいため、エッチング速度を速くすることができるので、前記遮光膜のエッチング時間を短縮することが可能となる。
すなわち、レジストパターンをマスクにしてＣｒ系遮光膜をドライエッチングすると、レジストはＯ２を含むエッチングに対して耐性が低いため、レジスト膜べりが大きくなるが、前記遮光膜の表面反射防止層および／または裏面反射防止層をアモルファス構造とすることによって、遮光膜のエッチング時間を短縮することができるので、レジストを薄膜化することが可能となる。
また、遮光膜を３層構造として、表面反射防止層および／または裏面反射防止層をエッチング速度の速いアモルファス構造とすることによって、オーバーエッチング時間を短くでき、遮光膜全体のエッチング時間を短縮することができる。
さらに、表面反射防止層および／または裏面反射防止層をアモルファス構造とすることによって、遮光膜の膜応力を小さくすることが可能となる。【００２９】
表面反射防止層および裏面反射防止層は、ＣｒＯＣＮ（酸化炭化窒化クロム）、ＣｒＯＣ（酸化炭化クロム）、ＣｒＯＮ（酸化窒化クロム）、ＣｒＮ（窒化クロム）のいずれかを主成分とする材料で形成されていることが好ましい。
このようなＣｒ系材料は、酸化した材料ほど塩素系ガスに対するエッチング速度が速くなる。また、酸化した材料ほどではないが、窒化した材料も塩素系ガスに対するエッチング速度が速くなる。
そこで、表面反射防止層および裏面反射防止層のＣｒ含有比率を５０ａｔｍ％以下、より好ましくは４０ａｔｍ％以下、ＮとＯの合計が４０ａｔｍ％以上、より好ましくは５０ａｔｍ％以上と高酸化または高窒化させることが好ましい。Ｃｒの含有量が５０ａｔｍ％を越える、もしくはＮとＯの含有量の合計が４０ａｔｍ％未満であると、遮光膜のエッチング時間が長くなってしまう場合がある。【００３０】
なお、膜の欠陥品質に優れる観点から、表面反射防止層および裏面反射防止層は、ＣｒＯＣＮ、ＣｒＯＣが好ましい。また、アモルファス構造の形成、応力の制御性（低応力膜を形成可能）の観点からは、ＣｒＯＣＮが好ましい。【００３１】
表面反射防止層および裏面反射防止層の主成分が、ＣｒＯＣＮまたはＣｒＯＣの場合、クロムターゲットを用い、ＣＯ２ガスを含む混合ガスを用いることが好ましい。具体的には、ＣＯ２ガス、Ｎ２ガスおよび希ガスを含む混合気体、または、ＣＯ２ガスおよび希ガスを含む混合気体のような、ヒステリシスの小さいガスを用いることが好ましい。【００３２】
また、ＤＣスパッタにおいて安定的にエッチング速度の速い膜を製造可能とするため、表面反射防止層および裏面反射防止層はメタルモードから反応モードへの移行が始まる付近の条件、または反応モード寄りの条件で成膜されることが好ましい。【００３３】
詳しくは、図３に示すように、ＤＣスパッタにおいて、プラズマが形成された状態において、縦軸の電圧［Ｖ］（成膜レートに対応する）と、横軸に示す各ガスの流量との関係を調べる。【００３４】
横軸に示す各ガスの流量を０から５０ｓｃｃｍまで増加させた場合（行きの経路）と、５０から０ｓｃｃｍまで減少させた場合（帰りの経路）とは、一致せず、いわゆるヒステリシスを示す。【００３５】
メタルモードは高電圧（例えば３３０〜３５０Ｖ）を維持している領域（ＡｒでＣｒがイオンスパッタされる領域）、遷移領域は電圧が急降下する領域、反応モードは急降下した電圧の急降下後の領域（急降下した電圧２９０〜３１０Ｖを維持している領域）（ガスが活性化し反応性を示す領域）をそれぞれ指す。【００３６】
メタルモードは、図３（１）における０〜３０ｓｃｃｍの領域、図３（２）における０〜２５ｓｃｃｍの領域、図３（３）における０〜３２ｓｃｃｍの領域である。
遷移領域は、図３（１）における増加モードで３５〜５０ｓｃｃｍの領域、図３（２）における増加モードで３５〜５０ｓｃｃｍの領域、図３（３）における増加モードで４３〜５０ｓｃｃｍの領域である。
反応領域は、図３（１）における減少モードで５０〜３５ｓｃｃｍの領域、図３（２）における減少モードで５０〜３５ｓｃｃｍの領域、図３（３）における減少モードで４８〜３２ｓｃｃｍの領域である。【００３７】
メタルモードでは非常に酸化度、窒化度が低いクロムが成膜され、反応モードでは酸化、窒化度の高いクロムが成膜され、メタルモードと反応モードの中間のモード（メタルモードと反応モードとの遷移領域）では条件が安定しないので通常使用されない。【００３８】
クロムを酸化、窒化させるガス系は種々あるが、図３（３）に示すように、ヒステリシスが大きいガス系（ＮＯガス＋希ガス）を用いた場合、ＤＣスパッタで酸化、窒化されたクロムを反応モードで安定して低欠陥で成膜するのは難しいから好ましくない。Ｏ２ガス＋希ガスを用いた場合もヒステリシスが大きくなるため好ましくない。【００３９】
これに対し、図３（１）や図３（２）に示すように、ヒステリシスが小さいガス系を用いた場合（図３（１）では「ＣＯ２ガス＋希ガス」を用い、図３（２）では「ＣＯ２ガス＋Ｎ２ガス＋希ガス」を用いる）、ＤＣスパッタで酸化、窒化されたクロムを反応モード（図３（１）では４０〜３０ｓｃｃｍの減少モードの領域、図３（２）では３５〜２５ｓｃｃｍの減少モードの領域）で安定して低欠陥で成膜することができ、しかも得られた酸化、窒化されたクロムはアモルファス構造でエッチング速度の速い膜を製造できる。特に、図３（１）や図３（２）における流量３５ｓｃｃｍ付近の増加モードと減少モードが若干ずれた箇所（条件）、すなわちメタルモードから反応モードに行きかけるあたりの条件（メタルモードから反応モードへの移行が始まる付近（間際）の条件）で成膜を行うことで、他の条件に比べ相対的にエッチング速度の速い酸化、窒化されたアモルファス構造のクロム膜をＤＣスパッタで安定して低欠陥で製造できる。【００４０】
ここで、上記ＤＣスパッタで成膜を行うときのガス圧を０．２Ｐａ以下と低くすると、アモルファスを形成しやすいため好ましい。【００４１】
また、レジスト塗布前の加熱処理による平坦度変化を防止するため、遮光膜を成膜後、予め１５０〜３００℃で加熱処理を施すことが好ましい。また、多種存在するレジスト材料に対応するには、２００℃以上であることが望ましい。３００℃を超えるとアモルファス構造でなくなり、結晶質になりやすい。【００４２】
Ｃｒ系遮光膜の場合には、加熱処理後の平坦度は１０ｎｍ以下であることが好ましい。
本発明に記載する平坦度とはＴＩＲ（Ｔｏｔａｌ Ｉｎｄｉｃａｔｅｄ Ｒｅａｄｉｎｇ）で表される表面の反り（変形量）を表す値である。なお、本発明においては６インチ基板の中心における１４２×１４２ｍｍのエリア内の測定値をもって平坦度とする。【００４３】
また、表面反射防止層の表面粗さＲａが０．５０ｎｍ以下であると、遮光膜パターンのＬＥＲ（Line Edge Roughness）を小さくすることができると共に、遮光膜パターンの断面形状も良好にすることができるので好ましい。
なお、本明細書において、表面粗さは、原子間力顕微鏡（ＡＦＭ）を用いて測定し、１０ｎｍ角範囲の高さデータをもとに、Ｒａ（中心線表面粗さ）を求めた。【００４４】
遮光層は表面反射防止層に比べてエッチング速度が遅いほうが好ましい。したがって、エッチング速度の遅い遮光層の膜厚が全体膜厚の３０％以下にすることによって、遮光膜全体のエッチング時間を短縮することができる。遮光層の膜厚が遮光膜全体の膜厚の３０％を超えると、遮光膜の膜厚は薄膜化できるが、エッチング速度の速い裏面または表面反射防止層の割合が少なくなるため、エッチング時間を短縮できず好ましくない。【００４５】
また、遮光層の膜厚が遮光膜全体の膜厚の３０％以下とすることによって、遮光層がエッチングされている間に上層の表面反射防止層で発生したローディングによる断面形状のバラツキが緩和される。その後、第１のエッチング速度で裏面反射防止層を高速にエッチングするので、裏面反射防止層をエッチングしている間に表面反射防止層等におけるエッチングが意図されていない部分がさらにエッチングされるのを抑制し、パターンの断面形状を良好とすることができる。さらに、遮光層の導入位置の最適化を図ることにより、断面形状をさらに良好にすることが可能となる。【００４６】
さらに、遮光層の膜厚を遮光膜全体の膜厚の２０％以下、さらには１０％以下とすると、さらにエッチング時間が短縮し、断面形状もより良好になるため好ましい。エッチング速度の遅い中間層が厚い場合には中間層での裾引きが大きく、その影響により下層の裏面反射防止層のエッチング面積も狭くなり、トータルエッチング時間が長くなってしまうが、中間層が薄い場合には中間層での裾引きが小さく、下層のエッチングの進行が妨げられず好ましい。【００４７】
また、遮光層を薄くする一方で、裏面反射防止層の膜厚を厚くすると、パターン断面の角度をより垂直に近い角度で形成することが可能となる。言い換えれば、遮光膜中において、エッチング速度の遅い遮光層の位置を制御することによって、断面形状が良好になり、パターンの再現性を良好にすることができる。
そこで、遮光層の膜厚は、裏面反射防止層の膜厚の４０％以下が好ましく、１５％以下がさらに好ましい。【００４８】
１．２．２  Ｃｒ系エッチングマスク膜
本発明の第１の態様のフォトマスクブランクの薄膜がＣｒ系エッチングマスク膜を含む場合について説明する。【００４９】
上述の遮光膜をＣｒ系とした場合、レジスト膜をマスクとして遮光膜のドライエッチングを行う際に、レジスト膜もエッチングされて消費されるが、この対策として上述のとおり遮光膜を改善する方法の他に、次の方法がある。
例えば、基板上に、ＭｏＳｉ系遮光膜とＣｒ系エッチングマスク膜とをこの順に設けたフォトマスクブランクを用いる。そして、膜厚の薄いＣｒ系エッチングマスク膜を用いることによって、レジストへの負担が軽減され、Ｃｒ系エッチングマスク膜にマスクパターンを転写したときの解像性の低下は改善される。この構成によって、レジスト膜を薄膜化することが可能となる。
しかしながら、レジスト膜厚を１００ｎｍ以下にしようとすると、パターン形状の悪化が顕著であり、エッチングマスク膜にマスクパターンを転写したときのＬＥＲが悪化してしまうため、エッチングマスク膜のエッチング時間を短縮する必要があることを本発明者は見出した。【００５０】
エッチングマスク膜として、クロムと、窒素、酸素および炭素のうち少なくとも一つとを含む材料からなるアモルファス構造を有することにより、エッチングマスク膜のエッチング速度を速くすることができ、エッチングマスク膜のエッチング時間を短縮することが可能となるので好ましい。
エッチングマスク膜の好ましい材料、組成比および成膜条件は、上述のＣｒ系遮光膜における表面反射防止層または裏面反射防止層と同様である。【００５１】
また、エッチングマスク膜をアモルファス構造とすることによって、膜応力を小さくすることが可能となる。
また、レジスト塗布前の加熱処理による平坦度変化を防止するため、エッチングマスク膜を成膜後、上述のＣｒ系遮光膜と同様の条件で加熱処理を施すことが好ましい。エッチングマスク膜の場合にも、加熱処理後の平坦度は１０ｎｍ以下であることが好ましい。【００５２】
また、エッチングマスク膜の表面粗さＲａが０．５０ｎｍ以下であると、エッチングマスクパターンのＬＥＲを小さくすることができると共に、エッチングマスクパターンの断面形状も良好にすることができるので好ましい。【００５３】
エッチングマスク膜の膜構造としては、上記膜材料からなる単層とすることが多いが、複数層構造とすることもできる。また、複数層構造では、異なる組成で段階的に形成した複数層構造や、連続的に組成が変化した膜構造とすることができる。【００５４】
エッチングマスク膜がＣｒ系の材料の場合、エッチングマスク膜の下に設けられる遮光膜は、ＭｏＳｉ系材料であることが好ましい。具体的には、遮光膜は、膜厚が６０ｎｍ以下であり、遮光層および表面反射防止層がこの順に形成された２層構造、または裏面反射防止層、遮光層および表面反射防止層がこの順に形成された３層構造とすると好ましい。遮光層は、ＭｏＳｉまたはＭｏＳｉＮが好ましく、反射防止層は、ＭｏＳｉＯＮ、ＭｏＳｉＮまたはＭｏＳｉＯが好ましい。また、これらに炭素や水素が含まれていてもよい。遮光層のＭｏ含有量は２０〜４０ａｔｍ％が好ましく、反射防止層のＭｏ含有量は、１５ａｔｍ％以下、好ましくは５ａｔｍ％である。
また、遮光膜は、Ｔａ系の材料でもよい。【００５５】
さらに、位相シフター膜を設けることによって、ハーフトーン型位相シフトマスクブランクとしてもよい。この場合には、透光性基板上に、位相シフター膜、エッチングストッパー膜、上記遮光膜および上記エッチングマスク膜をこの順に設ければよい。位相シフター膜は、ＭｏＳｉＮまたはＭｏＳｉＯＮなどのＭｏＳｉ系膜が好ましく、エッチングストッパー膜は、ＣｒＮ、ＣｒＯＮなどのＣｒ系膜が好ましい。【００５６】
２  第２の態様
本発明者の発明者は、透光性基板上に形成された遮光膜の加工を行う際に、
（１）遮光層および表面反射防止層の２層構造では、下層の遮光層をエッチング速度が遅い材料で形成するとオーバーエッチング時間が長く必要になり、トータルエッチング時間が長くなってしまう一方、下層をエッチング速度が速い材料で形成するとクリアエッチング時間は短縮されるがローディングによってオーバーエッチング時間が長くなってしまう場合があるため、２層構造ではエッチング時間を短縮することが困難であること、
（２）オーバーエッチング時間を短くするために、裏面反射防止層、遮光層および表面反射防止層の３層構造とし、最下層の裏面反射防止層に遮光層よりもエッチング速度の速い材料を用いることが好ましいこと、
（３）３層構造とした場合、オーバーエッチング時間を短縮し、さらに遮光膜パターンの断面形状を良好にするために、エッチング速度の遅い中間層の膜厚を全体膜厚の３０％以下に調整することが好ましいこと、
を見出し、第１の態様のフォトマスクブランクの発明を完成した。【００５７】
本発明の第２の態様のＡｒＦエキシマレーザ光が適用されるフォトマスクを作製するために用いられるフォトマスクブランクは、
透光性基板上に遮光膜を有し、
前記遮光膜は、透光性基板に近い側から裏面反射防止層、遮光層および表面反射防止層が順に積層された積層構造を有し、
遮光膜全体の膜厚が６０ｎｍ以下であり、
裏面反射防止層は、金属を含有する膜からなり、第１のエッチング速度を有し、
表面反射防止層は、金属を含有する膜からなり、第３のエッチング速度を有し、
遮光層は、裏面反射防止層または表面反射防止層に含まれる金属と同じ金属を含有する膜からなり、第１のエッチング速度および第３のエッチング速度よりも遅い第２のエッチング速度を有し、
遮光層の膜厚は、遮光膜全体の膜厚の３０％以下であることを特徴とするフォトマスクブランクである。【００５８】
第２の態様のフォトマスクブランクでは、エッチング速度の遅い遮光層の膜厚が全体膜厚の３０％以下であるから、遮光膜全体のエッチング時間を短縮することができる。遮光層の膜厚が遮光膜全体の膜厚の３０％を超えると、遮光膜の膜厚は薄膜化できるが、エッチング速度の速い裏面または表面反射防止層の割合が少なくなるため、エッチング時間を短縮できず好ましくない。【００５９】
また、第２の態様のフォトマスクブランクでは、遮光層の膜厚が遮光膜全体の膜厚の３０％以下であるから、遮光層がエッチングされている間に上層の表面反射防止層で発生したローディングによる断面形状のバラツキが緩和される。その後、裏面反射防止層を高速にエッチングするので、裏面反射防止層をエッチングしている間に表面反射防止層等におけるエッチングが意図されていない部分がさらにエッチングされるのを抑制し、パターンの断面形状を良好とすることができる。さらに、遮光層の導入位置の最適化を図ることにより、断面形状をさらに良好にすることが可能となる。【００６０】
第２の態様のフォトマスクブランクにおいて、遮光層の膜厚を遮光膜全体の膜厚の２０％以下、さらには１０％以下とすると、さらにエッチング時間が短縮し、断面形状もより良好になるため好ましい。エッチング速度の遅い中間層が厚い場合には中間層での裾引きが大きく、その影響により下層の裏面反射防止層のエッチング面積も狭くなり、トータルエッチング時間が長くなってしまうが、第２の態様のフォトマスクブランクにおいては、中間層が薄い場合には中間層での裾引きが小さく、下層のエッチングの進行が妨げられず好ましい。【００６１】
また、遮光層を薄くする一方で、下層の裏面反射防止層の膜厚を厚くすると、パターン断面の角度をより垂直に近い角度で形成することが可能となる。言い換えれば、遮光膜中において、エッチング速度の遅い遮光層の位置を制御することによって、断面形状が良好になり、パターンの再現性を良好にすることができる。
そこで、第２の態様のフォトマスクブランクでは、遮光層の膜厚は、裏面反射防止層の膜厚の４０％以下が好ましく、１５％以下がさらに好ましい。【００６２】
遮光層と表面反射防止層の膜厚比の値が１．０／０．７を越える場合、表面反射防止層が薄くなりすぎて、所望の反射防止機能を有することができなくなる場合があり、また、膜厚比の値が１．０／７．０未満の場合、オーバーエッチング時間の短縮ができなくなる場合がある。
そこで、第２の態様のフォトマスクブランクでは、遮光層と表面反射防止層の膜厚比は、１．０：０．７〜１．０：７．０、より好ましくは１．０：２．０〜１．０：７．０であることが好ましい。このような膜厚比を有することによって、エッチングが意図されていない部分がさらにエッチングされるのを抑制できるため断面形状が良好になり、パターンの再現性を良好にすることができる。【００６３】
第２の態様のフォトマスクブランクでは、遮光層の膜厚は、前記遮光膜全体の膜厚の０．５％以上、より好ましくは３％以上である。これによって、微細パターンと比較的大きなパターンとではエッチング速度に差が生じるため（マイクロローディング）、遮光層が薄すぎるとマイクロローディングによるＣＤリニアリティが悪化するが、それを防止することができる。【００６４】
３  第３の態様
遮光膜を構成する金属を含有する層に酸素を含有させるとエッチング速度が上昇するが、単位膜厚当りの光学濃度が小さくなるため、遮光層の膜厚が厚くなってしまう。また、縦方向にエッチング速度差の無い単一速度の膜はローディングによる断面形状バラツキが発生しやすい。
また、ＡｒＦエキシマレーザ光で露光されるフォトマスクの場合、半導体基板等の被転写物からの反射光が再び被転写物に戻ってパターン精度を悪化させるのを防止するために、裏面反射防止層および表面反射防止層を有する構成が好ましい。しかし、この積層構造で遮光膜が一定膜厚（たとえば６０ｎｍ）以下の制限があるなかで膜設計を行う場合、遮光層の膜厚が厚くなると、裏面または表面反射防止層の膜厚を薄くしなければならないが、単に薄くしただけでは全体の遮光性や反射率等の光学特性が確保されなくなる。【００６５】
そこで、本発明の第３の態様のＡｒＦエキシマレーザ光が適用されるフォトマスクを作製するために用いられるフォトマスクブランクは、
透光性基板上に遮光膜を有し、
前記遮光膜は、透光性基板に近い側から裏面反射防止層、遮光層および表面反射防止層が順に積層された積層構造を有し、
遮光膜全体の膜厚が６０ｎｍ以下であり、
裏面反射防止層は、金属を含有する膜からなり、第１のエッチング速度を有し、
表面反射防止層は、金属を含有する膜からなり、第３のエッチング速度を有し、
遮光層は、裏面反射防止層または表面反射防止層に含まれる金属と同じ金属および窒素を含有する金属窒化膜からなり、第１のエッチング速度および第３のエッチング速度よりも遅い第２のエッチング速度を有することを特徴とする。【００６６】
金属は窒化されることにより、結晶構造の変化または膜密度の低下が生じるため、遮光層が金属窒化膜の第３の態様のフォトマスクブランクは、純金属膜の場合と比較して、引っ張り応力が緩和でき、膜応力の調整が容易になりやすい。【００６７】
第３の態様のフォトマスクブランクでは、遮光層をエッチング速度の遅い金属窒化膜とすることによって、光学濃度を高く維持しながら遮光膜の薄膜化が可能となる。これにより、積層構造で全体膜厚が一定膜厚以下の所望の光学特性を有する遮光膜を容易に設計することが可能となり、レジスト膜の薄膜化が実現できる。【００６８】
また、第３の態様のフォトマスクブランクによれば、金属窒化膜の第２のエッチング速度は、裏面反射防止層、表面反射防止層のエッチング速度に比べ遅いため、縦方向のエッチングに変化を与えることができる。すなわち、エッチング速度の遅い金属窒化膜がエッチングされている間に、エッチング速度の速い表面反射防止層で発生したローディングによる断面形状のバラツキが緩和される。遮光層のエッチング終了後、第１のエッチング速度で裏面反射防止層を高速にエッチングするので、裏面反射防止層をエッチングしている間に表面反射防止層等においてエッチングが意図されていない部分がさらにエッチングされるのを抑制し、パターンの断面形状を良好とすることができる。【００６９】
４  第４の態様
（１）  本発明の第４の態様のＡｒＦエキシマレーザ光が適用されるフォトマスクを作製するために用いられるフォトマスクブランクは、
透光性基板上に遮光膜を有し、
遮光膜は、遮光層と少なくとも一層の反射防止層とを備え、遮光膜全体の光学濃度が１．８〜３．１であり、
遮光層の光学濃度と全ての反射防止層の光学濃度の総和との比が１：５〜１：１９であり、
遮光層は、金属を含有する膜からなり、
反射防止層は、遮光層に含まれる金属と同じ金属、ＮおよびＯを含有する膜からなり、ＮとＯの含有量の合計が４０〜６５ａｔｏｍ％であることを特徴とする。【００７０】
第４の態様のフォトマスクブランクは、遮光膜全体の光学濃度が１．８〜３．１の範囲において、遮光層の光学濃度と全ての反射防止層の光学濃度の総和との比を１：５〜１：１９として、反射防止層によって遮光膜全体の光学濃度の大部分を担う構成としている。光学濃度は、組成および膜厚に依存しているが、反射防止層のＮとＯの含有量の合計を４０〜６５ａｔｏｍ％としているので、所望の光学濃度を得るためには膜厚は比較的厚くなるが、エッチング速度は速い。これにより、エッチング速度の速い層の膜厚の割合が大きくなるので、エッチング時間の短縮が可能となり、結果的にレジスト膜の薄膜化が可能となる。【００７１】
第４の態様のフォトマスクブランクにおいて、前記遮光層の光学濃度に対する反射防止層の光学濃度の比の値が１／５を越えると反射防止層のエッチング速度が遅くなる一方、上記比の値が１／１９未満では反射防止層の膜厚が厚くなり過ぎる。また、  第４の態様のフォトマスクブランクにおいて、反射防止層のＮ含有量とＯ含有量との合計が６５ａｔｏｍ％を超えると膜厚が厚くなる一方、上記合計が４０ａｔｏｍ％未満ではエッチング速度が遅くなる。【００７２】
なお、本明細書において、光学濃度（ＯＤ）は、下記の関係を満たす。
ＯＤ（遮光膜全体）＝ＯＤ（表面反射防止層）＋ＯＤ（遮光層）＋ＯＤ（反射防止層）
また、本明細書において、「単位膜厚当りの光学濃度」は、下記の関係を満たす。
単位膜厚当りのＯＤ（ｎｍ−１）＝膜（層）のＯＤ／膜（層）厚【００７３】
（２）  第４の態様のフォトマスクブランクにおいて、反射防止層の単位膜厚当りの光学濃度は、０．０４ｎｍ−１以下であり、遮光層の単位膜厚当りの光学濃度は、０．０５ｎｍ−１以上あることが好ましい。
前記遮光膜は、透光性基板に近い側から裏面反射防止層、遮光層および表面反射防止層が順に積層された積層構造を有し、
裏面反射防止層の光学濃度が１．１〜１．３であり、
遮光層の光学濃度が０．１〜０．３であり、
表面反射防止層の光学濃度が０．４〜０．６である態様が含まれる。
当該態様のフォトマスクブランクは、各層の光学濃度をこれらの範囲内にすることにより、所望の膜厚、エッチング速度および光学特性を有する遮光膜を容易に得ることができる。【００７４】
第４の態様のフォトマスクブランクにおいて、裏面反射防止層の光学濃度が１．１未満の場合には光学濃度が不足するため、各層何れかの膜厚を厚くする必要が生じる一方、該光学濃度が１．３を超える場合にはエッチング速度が遅くなるため、各々薄膜化が困難となる。【００７５】
また、第４の態様のフォトマスクブランクにおいて、遮光層の光学濃度が０．１未満の場合には遮光膜全体の光学濃度が不足するため、各層何れかの膜厚を厚くする必要が生じると共に、遮光層での反射が低下するため十分に干渉効果が得られなくなる。その結果、表面反射率が高くなり所望の反射率が得られない。また、遮光層の該光学濃度が０．３を超える場合にはエッチング時間が長くなり、レジスト薄膜化が困難となる。【００７６】
さらに、第４の態様のフォトマスクブランクにおいて、表面反射防止層の光学濃度が０．４未満の場合には反射率が低くなりすぎると共に全体膜厚が厚くなり、該光学濃度が０．６を超える場合には反射率が高くなり過ぎる。【００７７】
（３）  第４の態様のフォトマスクブランクにおいて、遮光膜は、透光性基板に近い側から裏面反射防止層、遮光層および表面反射防止層が順に積層された積層構造を有し、
裏面反射防止層の、ＮとＯの含有量の合計が４０〜５５ａｔｏｍ％であり、
遮光層のＮとＯの含有量の合計が３０ａｔｏｍ％以下であり、
表面反射防止層のＮとＯの含有量の合計が４５〜６５ａｔｏｍ％である態様が含まれる。
当該態様のフォトマスクブランクは、各層のＮとＯの含有量を所定の範囲内にすることにより、所望の膜厚、エッチング速度および光学特性を有する遮光膜を容易に得ることができる。【００７８】
第４の態様のフォトマスクブランクにおいて、裏面反射防止層のＮとＯの含有量の合計が４０ａｔｏｍ％未満の場合にはエッチング速度が遅くなり、ＮとＯの含有量の合計が５５ａｔｏｍ％を超える場合には光学濃度が小さくなり（膜厚が厚くなり）、各々薄膜化が困難となる。【００７９】
また、第４の態様のフォトマスクブランクにおいて、遮光層のＮとＯの含有量の合計が３０ａｔｏｍ％を超える場合にはエッチング速度が遅くなり、薄膜化が困難となる。【００８０】
さらに、第４の態様のフォトマスクブランクにおいて、表面反射防止層のＮとＯの含有量の合計が４５ａｔｏｍ％未満の場合にはエッチング速度が遅くなり、ＮとＯの含有量の合計が６５ａｔｏｍ％を超える場合には光学濃度が小さくなり（膜厚が厚くなり）、各々薄膜化が困難となる。【００８１】
第４の態様のフォトマスクブランクにおいて、裏面反射防止層の単位膜厚当りの光学濃度は、０．０３〜０．０４ｎｍ−１であり、遮光層の単位膜厚当りの光学濃度は、０．０５〜０．０６ｎｍ−１であることが好ましい。【００８２】
５  第５の態様
本発明の第５の態様のＡｒＦエキシマレーザ光が適用されるフォトマスクを作製するために用いられるフォトマスクブランクは、
透光性基板上に遮光膜を有し、
前記遮光膜は、透光性基板に近い側から裏面反射防止層、遮光層および表面反射防止層が順に積層された積層構造を有し、
裏面反射防止層は、Ｃｒのターゲットを用い、不活性ガスが４５〜６５ｖｏｌ％、ＣＯ2ガスが３０〜５０ｖｏｌ％、Ｎ2ガスが１〜１５ｖｏｌ％である混合ガス雰囲気中で形成されたＣｒＯＣＮ膜からなり、
遮光層は、Ｃｒのターゲットを用い、不活性ガスが７０〜９０ｖｏｌ％、Ｎ2ガスが５〜２５ｖｏｌ％である混合ガス雰囲気中で形成されたＣｒＮ膜からなり、
表面反射防止層は、Ｃｒのターゲットを用い、不活性ガスが４０〜６０ｖｏｌ％、ＣＯ2ガスが２５〜４５ｖｏｌ％、Ｎ2ガスが５〜２０ｖｏｌ％である混合ガス雰囲気中で形成されたＣｒＯＣＮ膜からなることを特徴とする。【００８３】
第５の態様のフォトマスクブランクは、膜厚が６０ｎｍ以下で所望の光学特性を有する積層構造のフォトマスクブランクである。【００８４】
また、第５の態様のフォトマスクブランクにおいて、反射防止層を形成する場合、Ｏ2ガスやＮＯガスを用いることができるが、酸化度の高い膜を形成しようとすると、プラズマを安定化させるため比較的ガス圧の高い状態でスパッタする必要がある。そうすると得られる膜がもろくなり、チャンバー内に付着した膜が剥がれて成膜中の基板に付着するため、欠陥品質が悪化しやすい。
これに対して、ＣＯ2ガスを用いた場合には、比較的ガス圧の低い状態で酸化度の制御が可能であり、膜質がもろくならない程度のガス流量下で成膜することができる。
そこで、欠陥品質を良好にするという点から、第５の態様のフォトマスクブランクは、遮光膜を構成する相を形成するために用いる雰囲気ガスとしてＣＯ2ガスを用いることが好ましい。【００８５】
（２）  第５の態様のフォトマスクブランクにおいて、裏面反射防止層を形成するための不活性ガスは、１０〜３０ｖｏｌ％のＡｒガスと、２０〜４０ｖｏｌ％のＨｅガスとからなり、表面反射防止層を形成するための不活性ガスは、１０〜３０ｖｏｌ％のＡｒガスと、２０〜４０ｖｏｌ％のＨｅガスとからなる態様が含まれる。【００８６】
当該態様のフォトマスクブランクによれば、雰囲気ガスにＨｅガスを入れると、Ｃｒ系遮光膜の場合には得られる層の圧縮応力が増すので、膜応力を制御することができ、また、Ｈｅガスは、主に膜応力の制御にのみ作用するため、膜応力設計が容易になるので好ましい。【００８７】
６  第６の態様
（１）  本発明の第６の態様のＡｒＦエキシマレーザ光が適用されるフォトマスクを作製するために用いられるフォトマスクブランクは、
透光性基板上に遮光膜を有し、
前記遮光膜は、透光性基板に近い側から裏面反射防止層、遮光層および表面反射防止層が順に積層された積層構造を有し、
裏面反射防止層は、金属の含有量が２５〜５０ａｔｍ％、ＮとＯの含有量の合計が３５〜６５ａｔｍ％であり、および、光学濃度が１．１〜１．３であり、
遮光層は、金属とＮを含み、金属の含有量が５０〜９０ａｔｍ％、膜厚が２〜６ｎｍ、および、光学濃度が０．１〜０．３であり、
表面反射防止層は、金属の含有量が２５〜５０ａｔｍ％、ＮとＯの含有量の合計が４５〜６５ａｔｍ％であり、および、光学濃度が０．４〜０．６であることを特徴とする。【００８８】
第６の態様のフォトマスクブランクでは、裏面反射防止層において、金属の含有量が２５ａｔｍ％未満である、もしくは、ＮとＯの含有量の合計が６５ａｔｍ％を越える、遮光層において、金属の含有量が５０ａｔｍ％未満である、または、表面反射防止層において、金属の含有量が２５ａｔｍ％未満である、もしくは、ＮとＯの含有量の合計が６５ａｔｍ％を越えると、遮光膜全体として充分な光学濃度を得ることができない場合がある。他方、裏面反射防止層において、金属の含有量が５０ａｔｍ％を越える、もしくは、ＮとＯの含有量の合計が３５ａｔｍ未満である、遮光層において、金属の含有量が９０ａｔｍ％を越える、または、表面反射防止層において、金属の含有量が５０ａｔｍ％を越える、もしくは、ＮとＯの含有量の合計が４５ａｔｍ％未満であると、遮光膜のエッチング時間が長くなってしまう場合がある。【００８９】
また、第６の態様のフォトマスクブランクの表面反射防止層において、金属の含有量が５０ａｔｍ％を超える、もしくは、ＮとＯの含有量の合計が４５ａｔｍ％未満であると、表面反射率が高くなりすぎてしまい、ＡｒＦエキシマレーザ光に対して要求される２０％以下程度の表面反射率が得られなくなってしまうことがある。一方、表面反射防止層において、金属の含有量が２５ａｔｍ％未満である、もしくは、ＮとＯの含有量の合計が６５ａｔｍ％を越えると、欠陥品質が悪化する場合がある。【００９０】
また、第６の態様のフォトマスクブランクにおいて、遮光層のＮの含有量が３〜２５ａｔｍ％であると、一定の膜厚において比較的大きな光学濃度が得られるので好ましい。
第６の態様のフォトマスクブランクの遮光層において、Ｎの含有量が３〜２５ａｔｍ％であることが好ましい。さらに、フォトマスクブランクの遮光層において、単位膜厚当たりの光学濃度が０．０５〜０．０６ｎｍ−１であることが好ましい。【００９１】
（２）  第６の態様のフォトマスクブランクにおいて、裏面反射防止層は、Ｃｒの含有量が３０〜４０ａｔｍ％、ＮとＯの含有量の合計が４０〜５５ａｔｍ％であり、かつ、光学濃度が１．１〜１．３であり、
遮光層は、Ｃｒの含有量が５０〜９０ａｔｍ％、Ｎの含有量が３〜２５ａｔｍ％含み、かつ、光学濃度が０．１〜０．３であり、
表面反射防止層は、Ｃｒの含有量が３０〜４０ａｔｍ％、ＮとＯの含有量の合計が５０〜６０ａｔｍ％であり、かつ、光学濃度が０．４〜０．６である態様が含まれる。【００９２】
当該態様のフォトマスクブランクでは、裏面反射防止層において、Ｃｒの含有量が３０ａｔｍ％未満である、もしくは、ＮとＯの含有量の合計が５５ａｔｍ％を越える、遮光層において、Ｃｒの含有量が５０ａｔｍ％未満である、もしくは、Ｎの含有量が２５ａｔｍ％を越える、または、表面反射防止層において、Ｃｒの含有量が３０ａｔｍ％未満である、もしくは、ＮとＯの含有量の合計が６０ａｔｍ％を越えると、遮光膜全体として充分な光学濃度を得ることができない場合がある。他方、裏面反射防止層において、Ｃｒの含有量が４０ａｔｍ％を越える、もしくは、ＮとＯの含有量の合計が４０ａｔｍ％未満である、遮光層において、Ｃｒの含有量が９０ａｔｍ％を越える、もしくは、Ｎの含有量の合計が３ａｔｍ％未満である、または、表面反射防止層において、Ｃｒの含有量が４０ａｔｍ％を越える、もしくは、ＮとＯの含有量の合計が５０ａｔｍ％未満であると、遮光膜のエッチング時間が長くなってしまう場合がある。【００９３】
（３）  第６の態様のフォトマスクブランクにおいて、遮光膜の膜厚が６０ｎｍ以下である態様が含まれる。【００９４】
（４）  また、第６の態様のフォトマスクブランクにおいて、裏面反射防止層の厚さが２３〜３３ｎｍ、遮光層の厚さが２〜６ｎｍおよび表面反射防止層の厚さが１１〜１７ｎｍである態様が含まれる。【００９５】
当該態様のフォトマスクブランクでは遮光膜の膜厚が６０ｎｍ以下であることが好ましい。したがって、遮光膜を構成する遮光層の膜厚が大きくなれば、裏面反射防止層と表面反射防止層の合計の膜厚は小さくなる傾向がある一方で、他方、遮光膜を構成する遮光層の膜厚が小さくなれば、裏面反射防止層と表面反射防止層の合計の膜厚は大きくなる傾向がある。また、裏面反射防止層と表面反射防止層は、金属含有量等の組成の性質に基づき、遮光層に比べて、エッチング速度は速いが単位膜厚当たりの光学濃度が小さい傾向がある。【００９６】
したがって、第６の態様のフォトマスクブランクにおいて、遮光膜の膜厚が６０ｎｍ以下という制限下で、裏面反射防止層が３３ｎｍを越える厚さ、かつ、表面反射防止層が１７ｎｍを越える厚さであっても、遮光層が２ｎｍ未満の厚さであると、遮光膜全体として充分な光学濃度を得ることができない場合がある。他方、遮光膜の膜厚が６０ｎｍ以下という制限下で、裏面反射防止層が２３ｎｍ未満の厚さ、かつ、表面反射防止層が１１ｎｍ未満の厚さであっても、遮光層が１７ｎｍを越える厚さであると、遮光膜全体のエッチング時間が長くなってしまう場合がある。【００９７】
（５）  第６の態様のフォトマスクブランクにおいて、
裏面反射防止層は、第１のエッチング速度を有し、
表面反射防止層は、第３のエッチング速度を有し、
遮光層は、第１のエッチング速度および第３のエッチング速度よりも遅い第２のエッチング速度を有する態様が含まれる。【００９８】
７  第１〜第６の態様のフォトマスクブランクにおける好ましい態様
７．１  エッチング速度
第１の態様の薄膜がＣｒ系遮光膜のフォトマスクブランク、第２〜第６の態様のフォトマスクブランクにおいて、「第２のエッチング速度＜第１のエッチング速度≦第３のエッチング速度」の関係であると、パターンの断面の角度が垂直に近づくため好ましい。また、第１のエッチング速度＜第３のエッチング速度とすれば、さらにパターンの断面の角度が垂直に近づくため好ましい。【００９９】
また、第３のエッチング速度と第２のエッチング速度との比は、１．０：１．１〜１．０：２．０が好ましい。第２のエッチング速度が第１のエッチング速度の２．０倍を超える場合には、反射防止層と遮光層の断面に段差が生じる一方、１．１倍未満の場合には全体のエッチング時間の短縮ができなくなる。また、前記第３のエッチング速度は０．６７ｎｍ／ｓｅｃ以上であり、前記第２のエッチング速度は０．４４ｎｍ／ｓｅｃ以下であることが好ましい。【０１００】
７．２  遮光膜の組成
第１の態様の薄膜がＣｒ系遮光膜のフォトマスクブランク、第２〜第６の態様のフォトマスクブランクにおいて、反射防止層が裏面反射防止層と表面反射防止層を含む場合、裏面反射防止層または表面反射防止層は、Ｃｒの含有量が５０ａｔｍ％以下であり、少なくともＯ、Ｃ、Ｎの何れかを含む層であり、遮光層は、Ｃｒの含有量が５０ａｔｍ％以上の膜であることが好ましい。このような構成を有することによって、第２のエッチング速度＜第１または第３のエッチング速度の関係を有する膜を容易に形成することができるからである。【０１０１】
遮光層は、ＣｒＮ、ＣｒＯＮ、ＣｒＯ、ＣｒＣ、ＣｒＣＯまたはＣｒＯＣＮからなり、ＣｒＮまたはＣｒＯＮがより好ましい。【０１０２】
裏面反射防止層または表面反射防止層がＣｒＯＣＮからなる場合、Ｃｒ−Ｃｒ結合成分とＣｒＯｘＮｙ成分とが混在する態様が好ましい。また、遮光層がＣｒＮからなる場合、Ｃｒ−Ｃｒ結合成分が主体であり、ＣｒＯｘＮｙ成分はわずかである態様が好ましい。ＣｒＯｘＮｙ成分を多くすることにより、エッチング速度を速くすることが可能となる。【０１０３】
また、炭素はクロム炭化物（Ｃｒ−Ｃ）が主体であり、その他の成分Ｃ−Ｃ、Ｃ−Ｏ、Ｃ−Ｎが混在した状態であることが好ましい。【０１０４】
また、裏面反射防止層と表面反射防止層とは、互いに組成が同一であり、組成比と膜厚が互いに異なることが好ましい。このような構成を有することによって、裏面反射防止層と表面反射防止相を形成する際の雰囲気ガスを同じとすることができるので、遮光膜の成膜工程が容易になるからである。このとき、表面反射防止層は欠陥品質が良好となるように酸化度を調整し、裏面反射防止層は光学濃度を高くしつつ反射率を下げるように調整することが容易である。【０１０５】
７．３  遮光膜の光学濃度
第１の態様の薄膜がＣｒ系遮光膜のフォトマスクブランク、第２〜第６の態様のフォトマスクブランクにおいて、ＡｒＦエキシマレーザ光に対する遮光層の単位膜厚当たりの光学濃度が０．０５ｎｍ−１以上であることが好ましい。【０１０６】
７．４  レジスト膜・Ｃｒ系以外のエッチングマスク膜
第１の態様の薄膜がＣｒ系遮光膜のフォトマスクブランク、第２〜第６の態様のフォトマスクブランクにおいて、遮光膜上に膜厚が２００ｎｍ以下、より好ましくは１５０ｎｍ以下のレジスト膜を設けてもよい。【０１０７】
また、第１の態様の薄膜がＣｒ系遮光膜のフォトマスクブランク、第２〜第６の態様のフォトマスクブランクにおいて、遮光膜上にエッチングマスク膜を設けてもよい。遮光膜がＣｒを含む場合、ドライエッチング加工は、エッチングガスに塩素および酸素を用いることによって、塩化クロミルの形で昇華させるのが一般的であるが、レジストの主成分は炭素であるから、酸素プラズマに対してレジストは非常に弱い。したがって、エッチングマスク膜を設けることにより、レジスト膜に対する負荷を低減することができるので、レジスト膜を１００ｎｍ以下とより薄膜化することが可能となる。遮光膜がＣｒを主成分とする場合には、エッチングマスク膜は選択比が高いＳｉＯＮ、ＳｉＮ、ＳｉＯ2、ＭｏＳｉＯＮ、ＭｏＳｉＮなどを５〜２０ｎｍの膜厚で設けることが好ましい。また、Ｓｉを２０％以上含有する有機膜でも膜厚を２０〜４０ｎｍとすることによって、エッチングマスク膜として設けることができる。【０１０８】
第１の態様の薄膜がＣｒ系遮光膜のフォトマスクブランク、第２〜第６の態様のフォトマスクブランクにおいて、遮光膜上にエッチングマスク膜を設けることによって、よりレジストの薄膜化が可能となる。具体的には、レジスト膜厚を１００ｎｍ以下とすると、パターン形状の悪化が顕著であり、エッチングマスク膜にマスクパターンを転写したときのＬＥＲが悪化してしまうため、エッチングマスク膜のエッチング時間を短縮する必要があることを本発明者は見出した。上記遮光膜は、エッチング時間が短いため、エッチングマスク膜の膜厚を薄くすることができ、エッチングマスク膜のエッチング時間を短縮することができる。【０１０９】
また、第１の態様の薄膜がＣｒ系遮光膜のフォトマスクブランク、第２〜第６の態様のフォトマスクブランクにおいて、遮光膜における表面反射防止層または裏面反射防止層がアモルファス構造を有すると、その表面粗さが小さいため、上層のエッチングマスク膜の表面粗さを小さくすることができるので好ましい。その結果、エッチングマスク膜をエッチングしたときの断面形状およびＬＥＲが良好となるため、エッチングマスク膜パターンをマスクに下層の遮光膜をエッチングしたときに、遮光膜の断面形状およびＬＥＲが悪化するのを防止することができる。【０１１０】
７．５  本発明のフォトマスクブランク等について
本明細書において、「フォトマスクブランク」は、バイナリーマスクブランクおよびハーフトーン型位相シフトマスクブランクを含み、また、「フォトマスク」はバイナリーマスクおよび位相シフトマスクを含む概念である。【０１１１】
ハーフトーン型位相シフトマスクブランクは、透光性基板と遮光膜との間にハーフトーン型位相シフター膜を有する。
ハーフトーン型位相シフトマスクブランクは、位相シフター膜の透過率は、２〜４０％であることが好ましい。
また、ハーフトーン型位相シフトマスクブランクでは、遮光膜全体の膜厚が５０ｎｍ以下であり、位相シフター膜の透過率は、２〜６％であるフォトマスクブランクが好ましい。他方、転写されるパターンの解像性を高めるためには、位相シフター膜の透過率が７〜２０％であると好ましい。【０１１２】
位相シフター膜を設ける場合、ＭｏＳｉＮまたはＭｏＳｉＯＮからなる材料が好ましい。これらの材料からなる位相シフター膜上に、本実施の形態の遮光膜を設けることによって、従来のＣｒ系遮光膜を設ける場合と比較して、位相シフター膜パターンのＬＥＲを良好にすることが可能となる。【０１１３】
具体的には、従来のＣｒ系遮光膜はポーラス状柱状構造であり、このためＣｒ系遮光膜パターンのＬＥＲが大きくなってしまうので、位相シフター膜がアモルファス構造であるにもかかわらず、位相シフター膜をドライエッチングしたときにＣｒ系遮光膜のＬＥＲによって、位相シフター膜パターンのＬＥＲが悪化していた。しかしながら、本発明の好ましい態様では、遮光膜における表面反射防止層または裏面反射防止層はアモルファス構造であるため、遮光膜をドライエッチングしたときの遮光膜パターンのＬＥＲを小さくすることが可能となる。その結果、遮光膜パターンをマスクに位相シフター膜をドライエッチングしたときに、位相シフター膜パターンのＬＥＲを悪化させることなく、位相シフター膜のＬＥＲを良好にすることができる。【０１１４】
８  フォトマスクおよびその製造方法
本発明のフォトマスクブランクから得られるフォトマスクとその製造方法について説明する。【０１１５】
まず、遮光膜が形成されたフォトマスクブランクにレジストを塗布し、乾燥してレジスト膜を得る。レジストは、使用する描画装置に応じて適切なものを選択する必要があるが、通常使用されるＥＢ描画用としては、芳香族骨格をポリマー中に有するポジ型またはネガ型のレジスト、また、本発明が特に有効に用いられる微細パターン用のフォトマスク製造用としては、化学増幅型レジストを用いることが好ましい。【０１１６】
レジスト膜厚は良好なパターン形状が得られる範囲で、かつエッチングマスクとしての機能を果たし得る範囲である必要があるが、特にＡｒＦ露光用マスクとして微細なパターンを形成しようとした場合には、膜厚は２００ｎｍ以下であることが好ましく、更に１５０ｎｍ以下であることが好ましい。なお、シリコン系樹脂を使用したレジストと芳香族系樹脂を使用した下層膜の組み合わせによる２層レジスト法や、芳香族系化学増幅型レジストとシリコン系表面処理剤を組み合わせた表面イメージング法を利用した場合には、更に膜厚を減じることも可能である。塗布条件、乾燥方法については使用するそれぞれのレジストに適する方法を適宜選定する。【０１１７】
なお、微細なレジストパターンの剥がれや、倒れという問題の発生を低減するために、レジストを塗布する前にフォトマスクブランクの表面上に、樹脂層を形成してもよい。また、樹脂層の形成に替えて、レジストを塗布する前に基板（フォトマスクブランク）表面の表面エネルギーを下げるための表面処理を行ってもよい。表面処理の方法としては、たとえば、半導体製造工程で常用されるＨＭＤＳやその他の有機珪素系表面処理剤で表面をアルキルシリル化する方法が挙げられる。【０１１８】
次に、レジスト膜が形成されたフォトマスクブランクにおけるレジストへの描画は、ＥＢ照射による方法や、光照射による方法があるが、一般的にはＥＢ照射による方法が微細パターンを形成するためには好ましい方法である。化学増幅型レジストを使用した場合には、通常３〜４０μＣ／ｃｍ２の範囲のエネルギーにより描画を行い、描画後、加熱処理を行い、その後にレジスト膜を現像処理してレジストパターンを得る。【０１１９】
上記で得たレジストパターンをエッチングマスクとして遮光膜または遮光膜と他の膜（位相シフター膜等）のエッチング加工を行う。エッチング加工は遮光膜（表面層、遮光層、反射防止層等）や他の膜の組成によって公知の塩素系やフッ素系のドライエッチングを用いることができる。【０１２０】
エッチングにより遮光パターンを得た後、レジストを所定の剥離液で剥離すると、遮光膜パターンが形成されたフォトマスクが得られる。【０１２１】
９  パターン転写  
本発明のフォトマスクは、開口数がＮＡ＞１の露光方法および２００ｎｍ以下の露光光波長を利用して半導体デザインルールにおけるＤＲＡＭハーフピッチ（ｈｐ）４５ｎｍ以降の微細パターンの形成するパターン転写方法において使用されるマスクとして特に有用である。【０１２２】
本発明のフォトマスクブランクは、フォトマスクブランク上に１００ｎｍ未満の線幅のレジストパターンを形成するために用いられるものである場合に特に有効である。このようなフォトマスクブランクとしては、ＯＰＣ構造を有するマスクが挙げられる。このＯＰＣマスクでは、本パターンの解像性を向上させる目的で本パターンの周囲に設けられる補助パターンの幅が最も狭いため、これらのパターンを有するフォトマスクを用いたパターン転写に、特に有用である。
【実施例】
【０１２３】
以下、実施例を用いて、本発明を具体的に説明するが、本発明は下記の実施例に制限されるものではない。【０１２４】
［実施例１］
（フォトマスクブランクの作製）
本実施例では、透光性基板１０上に位相シフター膜５と３つの層からなる遮光膜とが設けられたハーフトーン型位相シフトマスクブランクを製造した（図１参照）。【０１２５】
まず、サイズ６インチ角、厚さ０．２５インチの石英ガラスからなる透光性基板１０上に、枚葉式スパッタ装置を用い、Ｍｏ、ＳｉおよびＮを主たる構成要素とする単層で構成されたＡｒＦエキシマレーザー（波長１９３ｎｍ）用ハーフトーン型位相シフター膜５を形成した（膜厚６９ｎｍ）。
表１にも示すように、スパッタリング（ＤＣスパッタリング）の条件は以下のとおりであった。
スパッタターゲット：ＭｏとＳｉとの混合ターゲット（Ｍｏ：Ｓｉ＝８：９２ｍｏｌ％）
スパッタガス：ＡｒとＮ２とＨｅとの混合ガス雰囲気（Ａｒ：９ｓｃｃｍ、Ｎ２：８１ｓｃｃｍ、Ｈｅ：７６ｓｃｃｍ）
放電中のガス圧：０．３Ｐａ
印加電力：２．８ｋＷ【０１２６】
ＡｒＦエキシマレーザー（波長１９３ｎｍ）において、得られた位相シフター膜５の透過率はそれぞれ５．５％、位相シフト量が約１８０°であった。【０１２７】
次に、位相シフター膜５を形成した装置と同様のスパッタ装置を用い、ＣｒＯＣＮからなる裏面反射防止層３を形成した（膜厚３０ｎｍ）。スパッタリング（ＤＣスパッタリング）の条件は表１に示すとおりであった。【０１２８】
その後、裏面反射防止層３を形成した装置と同様のスパッタ装置を用い、ＣｒＮからなる遮光層２を形成した（膜厚４ｎｍ）。スパッタリング（ＤＣスパッタリング）の条件は表１に示すとおりであった。【０１２９】
さらに、遮光層２を形成した装置と同様のスパッタ装置を用い、ＣｒＯＣＮからなる表面反射防止層１を形成した（膜厚１４ｎｍ）。スパッタリング（ＤＣスパッタリング）の条件は表１に示すとおりであった。【０１３０】
なお、表１におけるスパッタガスの流量は、体積百分率に換算すると、以下のとおりになる。
表面反射防止層１：Ａｒ＝２１．０ｖｏｌ％、ＣＯ２＝３６．８ｖｏｌ％、Ｎ２＝１０．５ｖｏｌ％、Ｈｅ＝３１．６ｖｏｌ％
遮光層２：Ａｒ＝８３．３ｖｏｌ％、Ｎ２＝１６．７ｖｏｌ％
裏面反射防止層３：Ａｒ＝２２．０ｖｏｌ％、ＣＯ２＝３８．９ｖｏｌ％、Ｎ２＝５．６ｖｏｌ％、Ｈｅ＝３３．３ｖｏｌ％【０１３１】
このようにして、石英ガラスからなる透光性基板上に位相シフター膜５、裏面反射防止層３、遮光層２、表面反射防止層１が順に積層されたフォトマスクブランクが得られた。裏面反射防止層３、遮光層２および表面反射防止層１からなる遮光膜における波長１９３．４ｎｍの光に対する光学濃度（ＯＤ）は１．９であった。また、各層における光学濃度は表１に示すとおりであった。【０１３２】
また、得られたフォトマスクブランクの表面反射防止層１と遮光層２と裏面反射防止層３の組成と原子数密度をＲＢＳ（Rutherford  Backscattering  Spectrometry）により分析した。ＲＢＳは、面密度（ａｔｍｓ／ｃｍ２）に対する表面組成を深さ方向に分析する手法であり、層毎の膜厚が既知であれば、原子数密度（ａｔｍｓ／ｃｍ３）を以下の式から算出することができる。
原子数密度＝面密度／膜厚
上記手法により、表面反射防止層１の原子数密度を算出した。【０１３３】
その結果、表面反射防止層１（膜厚１４ｎｍ）の膜組成は、Ｃｒが３４ａｔｏｍ％、Ｃが１１ａｔｏｍ％、Ｏが３９ａｔｏｍ％およびＮが１６ａｔｏｍ％であった。また、表面反射防止層１のクロム比は、Ｃ／Ｃｒが０．３、Ｏ／Ｃｒが１．２、Ｎ／Ｃｒが０．５であった。さらに、表面反射防止層１の原子数密度は、１０．５×１０２２ａｔｍｓ／ｃｍ３であった。【０１３４】
遮光層２（膜厚４ｎｍ）の膜組成は、Ｃｒが少なくとも６４ａｔｏｍ％以上、Ｎが少なくとも８ａｔｏｍ％以上であった。【０１３５】
また、裏面反射防止層３（膜厚３０ｎｍ）の膜組成は、Ｃｒが３６ａｔｏｍ％、Ｃが１５ａｔｏｍ％、Ｏが３９ａｔｏｍ％およびＮが９ａｔｏｍ％であった。また、裏面反射防止層３のクロム比は、Ｃ／Ｃｒが０．４、Ｏ／Ｃｒが１．１、Ｎ／Ｃｒが０．３であった。【０１３６】
また、得られたフォトマスクブランクの断面をＴＥＭ（透過型電子顕微鏡）およびＸ線回折装置（ＸＲＤ）で観察したところ、表面反射防止層１はグレインサイズが１〜２ｎｍのアモルファス構造であった。原子間力顕微鏡（ＡＦＭ）を用いて表面粗さを測定したところ、Ｒａ＝０．４５ｎｍであった。【０１３７】
本実施例で得られたフォトマスクブランクに濃度５０ｐｐｍのオゾン水を流量１．４Ｌ／分で６０分間スイングアームにて揺動させながら基板表面に供給し、遮光膜の膜厚、表面反射率および光学濃度の変化量を各々測定して耐薬性の評価を行った。【０１３８】
その結果、遮光膜の膜厚はオゾン水の噴霧によって変化しなかった。また、表面反射率は、波長１９３ｎｍの光では＋０．８２％変化した。遮光膜の光学濃度は、−０．０４変化した。【０１３９】
また、本実施例の表面反射防止層１と全く同じ層を、スパッタリングによってガラス基板に直接形成し、表面反射防止層１に濃度５０ｐｐｍのオゾン水を６０分間噴霧することによる反射率の変化量を測定した。なお、本実施例における測定では、分光光度計（日立ハイテクノロジー製：Ｕ−４１００）にてオゾン水噴霧前後にて反射スペクトルを測定し、その変化量を計算した。【０１４０】
その結果、波長１９３ｎｍの光では＋０．７％、２５７ｎｍの光では＋１．５％、３６５ｎｍでは＋２．０％、４８８ｎｍでは＋１．２％変化した。本明細書中、「＋」は反射率の増加、「−」は反射率の減少を表す。
このように、本実施例の遮光膜は、オゾン処理に対して高い耐薬性を有していることが確認された。【０１４１】
（フォトマスクの作製）
得られたフォトマスクブランク上に、電子線描画（露光）用化学増幅型ポジレジスト（ＰＲＬ００９：富士フィルムエレクトロニクスマテリアルズ社製）をスピンコート法により膜厚が１５０ｎｍとなるように塗布した。形成されたレジスト膜に対し、電子線描画装置を用いて所望のパターン描画を行った後、所定の現像液で現像してレジストパターンを形成した。【０１４２】
次に、上記レジストパターンに沿って、裏面反射防止層３、遮光層２および表面反射防止層１からなる遮光膜のドライエッチングを行って、遮光膜パターンを形成した。ドライエッチングガスとしてはＣｌ２とＯ２（Ｃｌ２：Ｏ２＝４：１）との混合ガスを用いた。
上記遮光膜のドライエッチングにおいて、各層のエッチング速度は表１のとおりであった。遮光膜全体のクリアエッチング時間は８４．５ｓｅｃであり、後述の比較例１と比べて８％程度の短縮が確認された。また、ＳＥＭ（Scanning Electron Microscopy）を用いて遮光膜パターンを断面観察したところ、遮光膜の断面の角度が基板に対して垂直に形成され良好であった。さらに、オーバーエッチング時間を短くしても垂直な断面形状が得られ、トータルエッチング時間は比較例１と比べて２０％程度短縮可能であることが確認された。【０１４３】
次に、上記レジストパターンおよび遮光膜パターンをマスクに、位相シフター膜のエッチングを行って、位相シフター膜パターンを形成した。この位相シフター膜のエッチングにおいては、上記遮光膜パターンの断面形状が影響するが、遮光膜パターンの断面形状が良好であるために、位相シフター膜パターンの断面形状も良好となった。
その後、残存するレジストパターンを剥離して、再度レジスト膜を塗布し、転写領域内の不要な遮光膜パターンを除去するためのパターン露光を行った後、該レジスト膜を現像してレジストパターンを形成した。次いで、ウェットエッチングを行って、不要な遮光膜パターンを除去し、残存するレジストパターンを剥離して、フォトマスクを得た。
得られたフォトマスクに対して、解像性評価を行った。レジスト膜の解像性は良好であり、遮光膜パターンの解像性は６０ｎｍ（ＤＲＡＭ  ｈｐ３２ｎｍに相当）未満であった。【０１４４】
［実施例２］
本実施例では、透光性基板１０上に３つの層からなる遮光膜が設けられたバイナリーマスクブランクを製造した（図２参照）。
すなわち、スパッタリングの条件を表１に示すとおりに設定した以外は実施例１と同じ条件で反応性スパッタリングを行った。【０１４５】
なお、表１におけるスパッタガスの流量は、体積百分率に換算すると、以下のとおりになる。
表面反射防止層１：Ａｒ＝２１．０ｖｏｌ％、ＣＯ２＝３６．８ｖｏｌ％、Ｎ２＝１０．５ｖｏｌ％、Ｈｅ＝３１．６ｖｏｌ％
遮光層２：Ａｒ＝３０．８ｖｏｌ％、ＮＯ＝２３．１ｖｏｌ％、Ｈｅ＝４６．２ｖｏｌ％
裏面反射防止層３：Ａｒ＝２３．５ｖｏｌ％、ＣＯ２＝２９．４ｖｏｌ％、Ｎ２＝１１．８ｖｏｌ％、Ｈｅ＝３５．３ｖｏｌ％【０１４６】
このようにして、図２に示すような、石英ガラスからなる透光性基板１０上に裏面反射防止層３、遮光層２、表面反射防止層１が順に積層されたフォトマスクブランクが得られた。なお、裏面反射防止層３、遮光層２および表面反射防止層１からなる遮光膜における波長１９３．４ｎｍの光に対する光学濃度（ＯＤ）は３であった。また、各層における光学濃度は表１に示すとおりであった。【０１４７】
次に、実施例１と同様に、得られた表面反射防止層１、遮光層２および裏面反射防止層３の組成と表面反射防止層１の原子数密度をＲＢＳにより分析した。【０１４８】
その結果、表面反射防止層１（膜厚１４ｎｍ）の膜組成は、Ｃｒが３２ａｔｏｍ％、Ｃが１６ａｔｏｍ％、Ｏが３７ａｔｏｍ％およびＮが１６ａｔｏｍ％であった。また、表面反射防止層１のクロム比は、Ｃ／Ｃｒが０．５、Ｏ／Ｃｒが１．２、Ｎ／Ｃｒが０．５であった。さらに、表面反射防止層１の原子数密度は、１１．０×１０２２ａｔｍｓ／ｃｍ３であった。【０１４９】
遮光層２（膜厚２５ｎｍ）の膜組成は、Ｃｒが８７ａｔｏｍ％、Ｏが９ａｔｏｍ％およびＮが４ａｔｏｍ％であった。また、遮光層２のクロム比は、Ｏ／Ｃｒが０．１、Ｎ／Ｃｒが０．０５であった。【０１５０】
また、裏面反射防止層３（膜厚２５ｎｍ）の膜組成は、Ｃｒが４９ａｔｏｍ％、Ｃが１１ａｔｏｍ％、Ｏが２６ａｔｏｍ％およびＮが１４ａｔｏｍ％であった。また、裏面反射防止層３のクロム比は、Ｃ／Ｃｒが０．２、Ｏ／Ｃｒが０．５、Ｎ／Ｃｒが０．３であった。【０１５１】
また、得られたフォトマスクブランクの断面をＴＥＭ（透過型電子顕微鏡）およびＸ線回折装置（ＸＲＤ）で観察したところ、表面反射防止層１はグレインサイズが１〜２ｎｍのアモルファス構造であった。原子間力顕微鏡（ＡＦＭ）を用いて表面粗さを測定したところ、Ｒａ＝０．２８ｎｍであった。【０１５２】
本実施例で得られたフォトマスクブランクに濃度５０ｐｐｍのオゾン水を流量１．４Ｌ／分で６０分間スイングアームにて揺動させながら基板表面に供給し、遮光膜の膜厚、表面反射率および光学濃度の変化量を各々測定して耐薬性の評価を行った。【０１５３】
その結果、遮光膜の膜厚はオゾン水の噴霧によって変化しなかった。また、表面反射率は、波長１９３ｎｍの光では−０．０２％変化した。遮光膜の光学濃度は、−０．０６変化した。【０１５４】
また、本実施例の表面反射防止層１と全く同じ層を、スパッタリングによってガラス基板に直接形成し、実施例１と同様の測定方法で、表面反射防止層１に濃度５０ｐｐｍのオゾン水を６０分間噴霧することによる反射率の変化量を測定した。【０１５５】
その結果、波長１９３ｎｍの光では＋０．５％、２５７ｎｍの光では＋２．１％、３６５ｎｍでは＋５．３％、４８８ｎｍでは＋４．６％変化した。
このように、本実施例の遮光膜は、オゾン処理に対して高い耐薬性を有していることが確認された。【０１５６】
得られたフォトマスクブランク上に、電子線描画（露光）用化学増幅型ポジレジスト（ＰＲＬ００９：富士フィルムエレクトロニクスマテリアルズ社製）をスピンコート法により膜厚が２００ｎｍとなるように塗布した。形成されたレジスト膜に対し、電子線描画装置を用いて所望のパターン描画を行った後、所定の現像液で現像してレジストパターンを形成した。【０１５７】
次に、上記レジストパターンに沿って、裏面反射防止層３、遮光層２および表面反射防止層１からなる遮光膜のドライエッチングを行って、遮光膜パターンを形成した。ドライエッチングガスとしてはＣｌ２とＯ２（Ｃｌ２：Ｏ２＝４：１）との混合ガスを用いた。その後、残存するレジストパターンを剥離して、フォトマスクを得た。
上記遮光膜のドライエッチングにおいて、各層のエッチング速度は表１のとおりであった。また、実施例１と同様に遮光膜パターンを観察したところ、ややテーパーがあるが、遮光膜の断面の角度が基板に対して垂直に形成され良好であった。さらに、オーバーエッチング時間を短くしても垂直な断面形状が得られ、トータルエッチング時間を比較例２と比べて２５％程度短縮可能であることが確認された。
得られたフォトマスクに対して、解像性評価を行った。レジスト膜の解像性は良好であり、遮光膜パターンの解像性は７０ｎｍ（ＤＲＡＭ  ｈｐ４５ｎｍに相当）未満であった。【０１５８】
［実施例３］
本実施例では、実施例２において、遮光層２の成膜条件および膜厚、裏面反射防止層の膜厚を変更する以外は、実施例２と同様のバイナリーマスクブランクを製造した。
すなわち、スパッタリングの条件を表１に示すとおりに設定した以外は実施例２と同じ条件で反応性スパッタリングを行った。【０１５９】
なお、表１におけるスパッタガスの流量は、体積百分率に換算すると、以下のとおりになる。
表面反射防止層１：Ａｒ＝２１．０ｖｏｌ％、ＣＯ２＝３６．８ｖｏｌ％、Ｎ２＝１０．５ｖｏｌ％、Ｈｅ＝３１．６ｖｏｌ％
遮光層２：Ａｒ＝２７．２ｖｏｌ％、ＮＯ＝１８．２ｖｏｌ％、Ｈｅ＝５４．５ｖｏｌ％
裏面反射防止層３：Ａｒ＝２３．５ｖｏｌ％、ＣＯ２＝２９．４ｖｏｌ％、Ｎ２＝１１．８ｖｏｌ％、Ｈｅ＝３５．３ｖｏｌ％【０１６０】
このようにして、図２に示すような、石英ガラスからなる透光性基板１０上に裏面反射防止層３、遮光層２、表面反射防止層１が順に積層されたフォトマスクブランクが得られた。なお、裏面反射防止層３、遮光層２および表面反射防止層１からなる遮光膜における波長１９３．４ｎｍの光に対する光学濃度（ＯＤ）は３．１であった。また、各層における光学濃度は表１に示すとおりであった。【０１６１】
また、得られたフォトマスクブランクの断面をＴＥＭ（透過型電子顕微鏡）およびＸ線回折装置（ＸＲＤ）で観察したところ、表面反射防止層１はグレインサイズが１〜２ｎｍのアモルファス構造であった。原子間力顕微鏡（ＡＦＭ）を用いて表面粗さを測定したところ、Ｒａ＝０．２８ｎｍであった。【０１６２】
また、実施例２と同様に、フォトマスクブランクの耐薬性の評価を行い、遮光膜の膜厚、表面反射率および光学濃度の変化量を各々測定した。
その結果、遮光膜の膜厚はオゾン水の噴霧によって変化しなかった。また、表面反射率は、波長１９３ｎｍの光では−０．０２％変化した。遮光膜の光学濃度は、−０．０６変化した。
このように、本実施例の遮光膜は、オゾン処理に対して高い耐薬性を有していることが確認された。【０１６３】
その後、実施例２と同様にして、フォトマスクを得た。
上記遮光膜のドライエッチングにおいて、各層のエッチング速度は表１のとおりであった。また、実施例１と同様に遮光膜パターンを観察したところ、遮光膜の断面の角度が基板に対して垂直に形成され良好であった。さらに、オーバーエッチング時間を短くしても垂直な断面形状が得られ、トータルエッチング時間を比較例２と比べて２５％程度短縮可能であることが確認された。
得られたフォトマスクに対して、解像性評価を行った。レジスト膜の解像性は良好であり、遮光膜パターンの解像性は７０ｎｍ（ＤＲＡＭ  ｈｐ４５ｎｍに相当）未満であった。
【表１】
0005579056.tif 000002
【０１６４】
［比較例１］
本比較例では、２つの層からなる遮光膜を有するハーフトーン型位相シフトマスクブランクを製造した。
具体的には、インライン型スパッタ装置を用い、実施例１と同様の位相シフター膜上に、遮光層を形成した。スパッタリング（ＤＣスパッタリング）の条件は以下のとおりであった。
スパッタターゲット：Ｃｒ
スパッタガス：ＡｒとＮ2とＨｅとの混合ガス雰囲気（Ａｒ：３０ｓｃｃｍ、Ｎ2：３０ｓｃｃｍ、Ｈｅ：４０ｓｃｃｍ）
放電中のガス圧：０．２Ｐａ
印加電力：０．８ｋＷ【０１６５】
その後、遮光層の上に表面反射防止層を形成した。スパッタリング（ＤＣスパッタリング）の条件は以下のとおりであった。
スパッタターゲット：クロム（Ｃｒ）
スパッタガス：アルゴン（Ａｒ）とメタン（ＣＨ4）との混合ガス（ＣＨ４：３．５体積％）、ＮＯおよびＨｅが混合されたガス（Ａｒ＋ＣＨ4：６５ｓｃｃｍ、ＮＯ：３ｓｃｃｍ、Ｈｅ：４０ｓｃｃｍ）
放電中のガス圧：０．３Ｐａ
印加電力：０．３ｋＷ【０１６６】
このようにして、石英ガラスからなる透光性基板上に、位相シフター膜、遮光層および表面反射防止層が順に積層された遮光膜厚４８ｎｍのフォトマスクブランクが得られた。なお、遮光層および表面反射防止層からなる遮光膜における波長１９３．４ｎｍの光に対する光学濃度（Ｏ．Ｄ．）は１．９であった。【０１６７】
次に、実施例１と同様に、得られた表面反射防止層および遮光層の組成と、表面反射防止層の原子数密度をＲＢＳにより分析した。
その結果、表面反射防止層（膜厚２４ｎｍ）の膜組成は、Ｃｒが３４ａｔｏｍ％、Оが３２ａｔｏｍ％およびＮが２３ａｔｏｍ％であった。また、表面反射防止層のクロム比は、О／Ｃｒが０．９およびＮ／Ｃｒが０．７であった。さらに、表面反射防止層の原子数密度は、７．４×１０22ａｔｍｓ／ｃｍ3であった。
遮光層（膜厚２４ｎｍ）の膜組成は、Ｃｒが５９ａｔｏｍ％およびＮが３９ａｔｏｍ％であった。また、遮光層のクロム比は、Ｎ／Ｃｒが０．７であった。
なお、インライン型スパッタ装置を用いたため、遮光層および表面反射防止層は各々膜厚方向に組成が傾斜した傾斜膜であった。したがって、上記膜組成は平均値である。【０１６８】
また、得られたフォトマスクブランクの断面をＴＥＭ（透過型電子顕微鏡）およびＸ線回折装置（ＸＲＤ）で観察したところ、表面反射防止層は密度の低いポーラス状柱状構造であった。原子間力顕微鏡（ＡＦＭ）を用いて表面粗さを測定したところ、Ｒａ＝０．７０ｎｍであった。【０１６９】
さらに、実施例１と同様に、本比較例で得られたフォトマスクブランクの耐薬性の評価を行った。
その結果、遮光膜の膜厚はオゾン水の噴霧によって、膜厚が５．８ｎｍ減少した。また、表面反射率は、波長１９３ｎｍの光では＋２．７２％変化した。遮光膜の光学濃度は、−０．３８変化した。【０１７０】
また、本比較例の表面反射防止層と全く同じ層を、スパッタリングによってガラス基板に直接形成し、実施例１と同様の測定方法で、反射率の変化量を測定した。
その結果、波長１９３ｎｍの光では＋２．５％（１９．８％→２２．３％）、２５７ｎｍの光では＋９．１％（１６．４％→２５．５％）、３６５ｎｍでは＋１３．９％（１９．９％→３３．８％）、４８８ｎｍでは＋１１．０％（２９．９％→４０．９％）変化した。
これにより、実施例１と２に比べて、本比較例の遮光膜は、オゾン処理に対して耐薬性が低いことが確認された。【０１７１】
実施例１と同様に、得られたフォトマスクブランク上に、電子線描画（露光）用化学増幅型ポジレジストを膜厚が１５０ｎｍとなるように塗布し、実施例１と同様にしてフォトマスクを得た。
上記遮光膜のドライエッチングにおいて、エッチング速度は実施例１よりも遅かった。遮光膜全体のクリアエッチング時間は９２．０ｓｅｃであった。また、実施例１と同様に遮光膜パターンを観察したところ、遮光膜の断面の角度が基板に対して垂直に形成されなかった。このため、位相シフター膜パターンの断面形状も良好ではなかった。
得られたフォトマスクに対して、解像性評価を行った。レジスト膜の解像性は悪く、エッチング不良により、遮光膜パターンの解像性は８０ｎｍ以上であった。【０１７２】
［比較例２］
本比較例では、遮光膜を２つの層からなる遮光膜を有するバイナリーマスクブランクを製造した。
具体的には、インライン型スパッタ装置を用い、透光性基板上に、遮光層を形成した。スパッタリング（ＤＣスパッタリング）の条件は以下のとおりであった。
スパッタターゲット：Ｃｒ
スパッタガス：ＡｒとＮ2とＨｅとの混合ガス雰囲気（Ａｒ：７２ｓｃｃｍ、Ｎ2：２８ｓｃｃｍ）
放電中のガス圧：０．３Ｐａ
印加電力：０．６ｋＷ【０１７３】
その後、遮光層の上に表面反射防止層を形成した。スパッタリング（ＤＣスパッタリング）の条件は以下のとおりであった。
スパッタターゲット：クロム（Ｃｒ）
スパッタガス：アルゴン（Ａｒ）とメタン（ＣＨ4）との混合ガス（ＣＨ４：８体積％）、ＮＯおよびＨｅが混合されたガス（Ａｒ＋ＣＨ4：１０５ｓｃｃｍ、ＮＯ：３ｓｃｃｍ）
放電中のガス圧：０．３Ｐａ
印加電力：１．１ｋＷ【０１７４】
このようにして、石英ガラスからなる透光性基板上に遮光層および表面反射防止層が順に積層された遮光膜厚７３ｎｍのフォトマスクブランクが得られた。なお、遮光層および表面反射防止層からなる遮光膜における波長１９３．４ｎｍの光に対する光学濃度（Ｏ．Ｄ．）は３．０であった。【０１７５】
次に、実施例１と同様に、得られた表面反射防止層および遮光層の組成と、表面反射防止層の原子数密度をＲＢＳにより分析した。
その結果、表面反射防止層の膜組成は、Ｃｒが４８ａｔｏｍ％、ОおよびＮの合計が５０ａｔｏｍ％であった。遮光層２の膜組成は、Ｃｒが６０ａｔｏｍ％、ОおよびＮの合計が３０ａｔｏｍ％であった。なお、インライン型スパッタ装置を用いたため、遮光層および表面反射防止層は各々膜厚方向に組成が傾斜した傾斜膜であった。したがって、上記膜組成は平均値である。【０１７６】
また、得られたフォトマスクブランクの断面をＴＥＭ（透過型電子顕微鏡）およびＸ線回折装置（ＸＲＤ）で観察したところ、表面反射防止層は密度の低いポーラス状柱状構造であった。原子間力顕微鏡（ＡＦＭ）を用いて表面粗さを測定したところ、Ｒａ＝０．６０ｎｍであった。【０１７７】
さらに、実施例１と同様に、本比較例で得られたフォトマスクブランクの耐薬性の評価を行った。
その結果、当該フォトマスクブランクの遮光膜の膜厚はオゾン水の噴霧によって、膜厚が４．２ｎｍ減少した。また、表面反射率は、波長１９３ｎｍの光では＋５．３０％変化した。遮光膜の光学濃度は、−２．６０変化した。【０１７８】
実施例２と同様に、得られたフォトマスクブランク上に、電子線描画（露光）用化学増幅型ポジレジストを膜厚が２００ｎｍとなるように塗布し、実施例２と同様にしてフォトマスクを得た。
上記遮光膜のドライエッチングにおいて、エッチング速度は実施例２よりも遅かった。また、実施例１と同様に遮光膜パターンを観察したところ、実施例２に比べて、遮光膜の断面の角度が基板に対して垂直に形成されなかった。
得られたフォトマスクに対して、解像性評価を行った。レジスト膜の解像性は悪く、エッチング不良により、遮光膜パターンの解像性は８０ｎｍ以上であった。【０１７９】
［実施例４］
本実施例では、遮光膜をＣｒ系からＭｏＳｉ系に変え、該遮光膜上にＣｒ系エッチングマスク膜が設けられたバイナリーマスクブランクを製造した。遮光膜として、ＭｏＳｉＯＮ膜（裏面反射防止層）、ＭｏＳｉ膜（遮光層）、ＭｏＳｉＯＮ膜（表面反射防止層）を、エッチングマスク膜としてＣｒＯＣＮ膜を、それぞれ形成した。【０１８０】
具体的には、ＭｏとＳｉとの混合ターゲット（Ｍｏ：Ｓｉ＝２１ｍｏｌ％：７９ｍｏｌ％）を用いＡｒとＯ２とＮ２とＨｅとの混合ガス雰囲気（ガス流量比  Ａｒ：Ｏ２：Ｎ２：Ｈｅ＝５：４：４９：４２）で、ガス圧０．２Ｐａ、ＤＣ電源の電力を３．０ｋＷとして、モリブデン、シリコン、酸素、窒素からなる膜（Ｍｏ：１３．０ａｔｍ％、Ｓｉ：３６．３ａｔｍ％、Ｏ：３．１ａｔｍ％、Ｎ：４７．７ａｔｍ％）を７ｎｍの膜厚で形成し、ＭｏＳｉＯＮ膜（裏面反射防止層）を形成した。
次いで、Ｍｏ：Ｓｉ＝２１ｍｏｌ％：７９ｍｏｌ％のターゲットを用い、Ａｒをスパッタリングガス圧０．１Ｐａ、ＤＣ電源の電力を２．０ｋＷで、モリブデンおよびシリコンからなる膜（Ｍｏ：２１．０ａｔｍ％、Ｓｉ：７９．０ａｔｍ％）を３０ｎｍの膜厚で形成し、ＭｏＳｉ膜（遮光層）を形成した。【０１８１】
次いで、Ｍｏ：Ｓｉ＝４ｍｏｌ％：９６ｍｏｌ％のターゲットを用い、ＡｒとＯ２とＮ２とＨｅ（ガス流量比  Ａｒ：Ｏ２：Ｎ２：Ｈｅ＝６：５：１１：１６）で、ガス圧０．１Ｐａ、ＤＣ電源の電力を３．０ｋＷで、モリブデン、シリコン、酸素、窒素からなる膜（Ｍｏ：２．６ａｔｍ％、Ｓｉ：５７．１ａｔｍ％、Ｏ：１５．９ａｔｍ％、Ｎ：２４．１ａｔｍ％）を１５ｎｍの膜厚で形成し、ＭｏＳｉＯＮ膜（表面反射防止層）を形成した。
遮光膜の合計膜厚は５２ｎｍとした。遮光膜の光学濃度（ＯＤ）はＡｒＦエキシマレーザ露光光の波長１９３ｎｍにおいて３．０であった。
その後、実施例１の表面反射防止層と同じ条件で、ＣｒＯＣＮ（Ｃｒ：３４ａｔｍ％、Ｃ：１１ａｔｍ％、Ｏ：３９ａｔｍ％、Ｎ：１６ａｔｍ％）からなるエッチングマスク膜を膜厚１５ｎｍで形成した。
以上のようにして、本実施例のフォトマスクブランクを作製した。【０１８２】
得られたフォトマスクブランクの断面をＴＥＭ（透過型電子顕微鏡）およびＸ線回折装置（ＸＲＤ）で観察したところ、エッチングマスク膜はグレインサイズが１〜２ｎｍのアモルファス構造であった。原子間力顕微鏡（ＡＦＭ）を用いて表面粗さを測定したところ、Ｒａ＝０．４５ｎｍであった。【０１８３】
フォトマスクブランクのエッチングマスク膜の上に、電子線描画（露光）用化学増幅型ポジレジスト（ＰＲＬ００９：富士フィルムエレクトロニクスマテリアルズ社製）をスピンコート法により膜厚が１００ｎｍとなるように塗布した。
次に、レジスト膜に対し、電子線描画装置を用いて所望のパターンの描画を行った後、所定の現像液で現像してレジストパターンを形成した。次に、レジストパターンをマスクとして、エッチングマスク膜のドライエッチングを行った。ドライエッチングガスとして、Ｃｌ２とＯ２の混合ガス（Ｃｌ２：Ｏ２＝４：１）を用いた。
次いで、残留したレジストパターンを薬液により剥離除去した。
次いで、エッチングマスク膜パターンをマスクにして、遮光膜を、ＳＦ６とＨｅの混合ガスを用い、ドライエッチングを行い、遮光膜パターンを形成した。
次いで、エッチングマスク膜パターンを、Ｃｌ２とＯ２の混合ガスでドライエッチングによって剥離し、所定の洗浄を施してフォトマスクを得た。【０１８４】
このフォトマスクの作製例では、エッチングマスク膜パターンを形成後、レジストパターンを剥離除去したが、これは、その次のプロセスで遮光膜に遮光膜パターンを形成する際、マスクパターンの側壁高さ（＝エッチングマスク膜パターンの側壁高さ）が低い方が、ＣＤ精度をより高く、マイクロローディングをより小さくすることができ、より加工精度に優れるためである。なお、そこまでの加工精度が要求されないフォトマスクを作製する場合やエッチングマスク膜にも露光光に対する反射防止の役割を持たせたい場合においては、レジストパターンを遮光膜パターンが形成された後に剥離除去するようにしてもよい。【０１８５】
得られたフォトマスクに対して、解像性評価を行った。レジスト膜の解像性は良好であり、また、エッチングマスク膜のＬＥＲも良好であり、得られたフォトマスクにおける遮光膜パターンの解像性は４０ｎｍ（ＤＲＡＭ  ｈｐ２２ｎｍに相当）未満であった。【０１８６】
［実施例５］
本実施例は、遮光膜に関し、ＭｏＳｉＯＮ膜（裏面反射防止層）を形成しなかったこと、遮光膜におけるＭｏＳｉ膜（遮光層）及びＭｏＳｉＯＮ膜（表面反射防止層）に関し、下記条件で成膜を行い、ＭｏＳｉ膜（遮光層）をＭｏＳｉＮ膜（遮光層）に変え、その膜厚及び膜中のＳｉ含有率を変化させたこと、ＭｏＳｉＯＮ膜（表面反射防止層）の膜厚を変化させたこと、遮光膜の合計膜厚を変化させたこと、を除き、実施例４と同様である。
遮光膜におけるＭｏＳｉＮ膜（遮光層）は、モリブデン、シリコンおよび窒素からなる膜（Ｍｏ：７．１ａｔｍ％、Ｓｉ：７１．７ａｔｍ％、Ｎ：１８．２ａｔｍ％）を５２ｎｍの膜厚で形成した。また、遮光膜におけるＭｏＳｉＯＮ膜（表面反射防止層）は、モリブデン、シリコン、酸素、窒素からなる膜（Ｍｏ：２．６ａｔｍ％、Ｓｉ：５７．１ａｔｍ％、Ｏ：１５．９ａｔｍ％、Ｎ：２４．１ａｔｍ％）を８ｎｍの膜厚で形成した。
遮光膜の合計膜厚は６０ｎｍとした。遮光膜の光学濃度（ＯＤ）はＡｒＦエキシマレーザ露光光の波長１９３ｎｍにおいて３．０であった。【０１８７】
その後、クロムターゲットを使用し、ＡｒとＮＯをスパッタリングガス圧０．２Ｐａ（ガス流量比  Ａｒ：ＮＯ：Ｈｅ＝１８：８０：３２）とし、ＤＣ電源の電力を１．８ｋＷとして、ＣｒＯＮ膜（膜中のＣｒ含有率：３５原子％）からなるエッチングマスク膜を１５ｎｍで形成した。
以上のようにして、本実施例のバイナリーマスクブランクを作製した。【０１８８】
得られたフォトマスクブランクの断面をＴＥＭ（透過型電子顕微鏡）およびＸ線回折装置（ＸＲＤ）で観察したところ、エッチングマスク膜はグレインサイズが１〜２ｎｍのアモルファス構造であった。原子間力顕微鏡（ＡＦＭ）を用いて表面粗さを測定したところ、Ｒａ＝０．４８ｎｍであった。
実施例４と同様にして、フォトマスクを得た。得られたフォトマスクに対して、解像性評価を行った。レジスト膜の解像性は良好であり、また、エッチングマスク膜のＬＥＲも良好であり、得られたフォトマスクにおける遮光膜パターンの解像性は４０ｎｍ（ＤＲＡＭ  ｈｐ２２ｎｍに相当）未満であった。【０１８９】
［比較例３］
本比較例は、エッチングマスク膜をＣｒＮに変えたことを除き、実施例５と同様である。すなわち、クロムターゲットを使用し、ＡｒとＮ２をスパッタリングガス圧０．２Ｐａ（ガス流量比  Ａｒ：Ｎ２：Ｈｅ＝１８：１８：３２）とし、ＤＣ電源の電力を１．８ｋＷで、ＣｒＮ膜（膜中のＣｒ含有率：９０原子％）からなるエッチングマスク膜を１５ｎｍで形成した。
また、得られたフォトマスクブランクの断面をＴＥＭ（透過型電子顕微鏡）およびＸ線回折装置（ＸＲＤ）で観察したところ、表面反射防止層は密度の低いポーラス状柱状構造であった。原子間力顕微鏡（ＡＦＭ）を用いて表面粗さを測定したところ、Ｒａ＝０．７０ｎｍであった。
実施例４と同様にして、フォトマスクを得た。得られたフォトマスクに対して、解像性評価を行った。レジスト膜の解像性は悪く、また、エッチングマスク膜のＬＥＲも大きく、得られたフォトマスクにおける遮光膜パターンの解像性は７０ｎｍ以上であった。
【産業上の利用可能性】
【０１９０】
本発明の好ましい態様に係るフォトマスクブランクは、シャドウイングを抑制することができるから高ＮＡリソグラフィに用いることができ、短波長の露光光のリソグラフィに用いることもできる。したがって、本発明の好ましい態様に係るフォトマスクブランクを用いることによって、極めて微細なマスクパターンが形成できる。【０１９１】
また、本発明の好ましい態様に係るフォトマスクブランクは、たとえば、超高ＮＡ−ＡｒＦリソグラフィにてｈｐ４５ｎｍ、ｈｐ３２ｎｍ世代以降のフォトマスクブランクに適用できる。
【図１】
0005579056.tif 000003
【図２】
0005579056.tif 000004
【図３】
0005579056.tif 000005